(57)【要約】      （修正有）【課題】光硬化時あるいは硬化物の保存中にブルーミング等により、光重合増感剤等の添加物が表面ににじみ出し、硬化物の粉吹きや着色の問題を引き起こすことがなく、かつ実用上十分な光硬化速度を与える光重合増感剤の提供。【解決手段】一般式（１）で表されるエステル基を有する９，１０−ビス（アルコキシカルボニルアルキレンオキシ）アントラセン化合物。2019073501.tif 000039（Ａは炭素数１から２０のアルキレン基；Ｒは炭素数１から２０のアルキル基を表し、ヒドロキシ基で置換されていてもよく、炭素原子の一部が酸素原子によって置き換わっていてもよい。Ｘ、Ｙは各々独立に、Ｈ、炭素数１から８のアルキル基又はハロゲン原子）【選択図】なし【特許請求の範囲】
【請求項１】
下記一般式（１）で表されるエステル基を有する９，１０−ビス（アルコキシカルボニルアルキレンオキシ）アントラセン化合物。
【化１】
2019073501.tif 000027
（一般式（１）において、Ａは炭素数１から２０のアルキレン基を表し、該アルキレン基はアルキル基によって分岐していてもよい。Ｒは炭素数１から２０のアルキル基を表し、該アルキル基は、アルキル基によって分岐していてもよく、ヒドロキシ基で置換されていてもよく、炭素原子の一部が酸素原子によって置き換わっていてもよい（但し、過酸化物を形成する場合は除く）。Ｘ、Ｙは同一であっても異なってもよく、水素原子、炭素数１から８のアルキル基又はハロゲン原子を表す。）
【請求項２】
下記一般式（２）で表される９，１０−ジヒドロキシアントラセン化合物と下記一般式（３）で表されるエステル化合物とを反応させることを特徴とする下記一般式（１）で表されるエステル基を有する９，１０−ビス（アルコキシカルボニルアルキレンオキシ）アントラセン化合物の製造法。
【化２】
2019073501.tif 000028
（一般式（２）において、Ｘ、Ｙは同一であっても異なってもよく、水素原子、炭素数１から８のアルキル基又はハロゲン原子を表す。）
【化３】
2019073501.tif 000029
（一般式（３）において、Ａは炭素数１から２０のアルキレン基を表し、該アルキレン基はアルキル基によって分岐していてもよい。Ｒは炭素数１から２０のアルキル基を表し、該アルキル基は、アルキル基によって分岐していてもよく、ヒドロキシ基で置換されていてもよく、炭素原子の一部が酸素原子によって置き換わっていてもよい（但し、過酸化物を形成する場合は除く）。Ｚは塩素原子、臭素原子又はヨウ素原子を表す。）
【化４】
2019073501.tif 000030
（一般式（１）において、Ａは炭素数１から２０のアルキレン基を表し、該アルキレン基はアルキル基によって分岐していてもよい。Ｒは炭素数１から２０のアルキル基を表し、該アルキル基は、アルキル基によって分岐していてもよく、ヒドロキシ基で置換されていてもよく、炭素原子の一部が酸素原子によって置き換わっていてもよい（但し、過酸化物を形成する場合は除く）。Ｘ、Ｙは同一であっても異なってもよく、水素原子、炭素数１から８のアルキル基又はハロゲン原子を表す。）
【請求項３】
下記一般式（２）で表される９，１０−ジヒドロキシアントラセン化合物と下記一般式（４）で表されるカルボン酸化合物とを反応させ、下記一般式（５）で表される９，１０−ビス（ヒドロキシカルボニルアルキレンオキシ）アントラセン化合物を合成し、該一般式（５）で表される９，１０−ビス（ヒドロキシカルボニルアルキレンオキシ）アントラセン化合物と下記一般式（６）、一般式（７）又は一般式（８）で表されるエステル化剤を反応させることを特徴とする下記一般式（１）で表されるエステル基を有する９，１０−ビス（アルコキシカルボニルアルキレンオキシ）アントラセン化合物の製造法。
【化５】
2019073501.tif 000031
（一般式（２）において、Ｘ、Ｙは同一であっても異なってもよく、水素原子、炭素数１から８のアルキル基又はハロゲン原子を表す。）
【化６】
2019073501.tif 000032
（一般式（４）において、Ａは炭素数１から２０のアルキレン基を表し、該アルキレン基はアルキル基によって分岐していてもよい。Ｚは塩素原子、臭素原子又はヨウ素原子を表す。）
【化７】
2019073501.tif 000033
（一般式（５）において、Ａは炭素数１から２０のアルキレン基を表し、該アルキレン基はアルキル基によって分岐していてもよい。Ｘ、Ｙは同一であっても異なってもよく、水素原子、炭素数１から８のアルキル基又はハロゲン原子を表す。）
【化８】
2019073501.tif 000034
（一般式（６）において、Ｒは炭素数１から２０のアルキル基を表し、該アルキル基は、アルキル基によって分岐していてもよく、ヒドロキシ基で置換されていてもよく、炭素原子の一部が酸素原子によって置き換わっていてもよい（但し、過酸化物を形成する場合は除く）。）
【化９】
2019073501.tif 000035
（一般式（７）において、Ｒは炭素数１から２０のアルキル基を表し、該アルキル基は、アルキル基によって分岐していてもよく、ヒドロキシ基で置換されていてもよく、炭素原子の一部が酸素原子によって置き換わっていてもよい（但し、過酸化物を形成する場合は除く）。Ｄは、塩素原子、臭素原子、ヨウ素原子を表す。）
【化１０】
2019073501.tif 000036
（一般式（８）において、Ｒ１は、水素原子又は炭素数１から１７のアルキル基を表し、該アルキル基は、アルキル基によって分岐していてもよく、ヒドロキシ基で置換されていてもよく、炭素原子の一部が酸素原子によって置き換わっていてもよい（但し、過酸化物を形成する場合は除く）。）
【化１１】
2019073501.tif 000037
（一般式（１）において、Ａは炭素数１から２０のアルキレン基を表し、該アルキレン基はアルキル基によって分岐していてもよい。Ｒは炭素数１から２０のアルキル基を表し、該アルキル基は、アルキル基によって分岐していてもよく、ヒドロキシ基で置換されていてもよく、炭素原子の一部が酸素原子によって置き換わっていてもよい（但し、過酸化物を形成する場合は除く）。Ｘ、Ｙは同一であっても異なってもよく、水素原子、炭素数１から８のアルキル基又はハロゲン原子を表す。）
【請求項４】
下記一般式（１）で表されるエステル基を有する９，１０−ビス（アルコキシカルボニルアルキレンオキシ）アントラセン化合物を含有する光重合増感剤。
【化５】
2019073501.tif 000038
（一般式（１）において、Ａは炭素数１から２０のアルキレン基を表し、該アルキレン基はアルキル基によって分岐していてもよい。Ｒは炭素数１から２０のアルキル基を表し、該アルキル基は、アルキル基によって分岐していてもよく、ヒドロキシ基で置換されていてもよく、炭素原子の一部が酸素原子によって置き換わっていてもよい（但し、過酸化物を形成する場合は除く）。Ｘ、Ｙは同一であっても異なってもよく、水素原子、炭素数１から８のアルキル基又はハロゲン原子を表す。）
【請求項５】
請求項４に記載の光重合増感剤と、光重合開始剤とを含有する光重合開始剤組成物。
【請求項６】
請求項５に記載の光重合開始剤組成物と、光カチオン重合性化合物とを含有する光重合性組成物。
【請求項７】
請求項５に記載の光重合開始剤組成物と、光ラジカル重合性化合物とを含有する光重合性組成物。
【請求項８】
請求項６又は請求項７に記載の光重合性組成物を、３００ｎｍから５００ｎｍの波長範囲の光を含むエネルギー線を照射することにより重合させる重合方法。
【請求項９】
３００ｎｍから５００ｎｍの波長範囲の光を含むエネルギー線の照射源が、中心波長が３６５ｎｍ、３７５ｎｍ、３８５ｎｍ、３９５ｎｍ、４０５ｎｍの紫外ＬＥＤ又は半導体レーザであることを特徴とする、請求項８に記載の重合方法。
【発明の詳細な説明】
【技術分野】
【０００１】
本発明は、エステル基を有する９，１０−ビス（アルコキシカルボニルアルキレンオキシ）アントラセン化合物及びその製造法並びにエステル基を有する９，１０−ビス（アルコキシカルボニルアルキレンオキシ）アントラセン化合物を含有する光重合増感剤に関する。
【背景技術】
【０００２】
紫外線や可視光線等の活性エネルギー線により重合する光硬化性樹脂は、硬化が速く、熱硬化性樹脂に比べ有機溶剤の使用量を大幅に減らすことができることから、作業環境の改善、環境負荷を低減することができるという点で優れている。従来の光硬化性樹脂はそれ自体では重合開始機能が乏しく、硬化させるには通常、光重合開始剤を用いる必要がある。光重合開始剤として、ヒドロキシアセトフェノンやベンゾフェノン等のアルキルフェノン系重合開始剤、アシルホスフィンオキサイド系光重合開始剤又はオニウム塩などが用いられる（特許文献１、２、３）。これら光重合開始剤の内でオニウム塩系開始剤を用いる場合、オニウム塩の光吸収は２２５ｎｍ〜３５０ｎｍ付近にあり、３５０ｎｍ以上には吸収を持たないため、３５０ｎｍ以上の長波長のランプを光源とした場合、光硬化反応が進行しにくいなどの問題があり、光重合増感剤を添加するのが一般的である。同様に、アルキルフェノン系重合開始剤等の光重合開始剤も、３５０ｎｍ以上に吸収を持たないものが多い。これらの光重合開始剤に対する光重合増感剤としては、アントラセン化合物、チオキサントン化合物が知られており、色目の問題などで、特にアントラセン化合物が用いられることが多い（特許文献４）。
【０００３】
アントラセン系の光重合増感剤としては、９，１０−ジアルコキシアントラセン化合物が用いられている。例えば、光重合における光重合開始剤であるヨードニウム塩に対し、光重合増感剤として９，１０−ジブトキシアントラセンや９，１０−ジエトキシアントラセンなどの９，１０−ジアルコキシアントラセン化合物が使用されている（特許文献５、６、７、８）。
【０００４】
しかしながら、この９，１０−ジアルコキシアントラセン化合物は光硬化前の光重合性組成物あるいは光硬化後の硬化物の保存中にブルーミングにより、光重合増感剤等が表面ににじみ出し、硬化物の粉吹きや着色の問題を引き起こすことが知られている。
【０００５】
光重合性組成物については、例えば、フィルムとフィルムを接着する光接着剤の一成分としてこれらの光重合増感剤を使用する場合、光重合増感剤が上部に被せたフィルムに移行する（マイグレーション）ことがあり、上部フィルム上に光重合増感剤の粉吹きや着色の問題を引き起こす場合がある。
【０００６】
また、プリント配線板の製造、リードフレームの製造、メタルマスク製造などの加工に用いられるドライフィルムレジストが用いられているが、４０５ｎｍ半導体レーザ対応のレジストが求められており、該波長に対応するために光重合増感剤として、チオキサントンや９，１０−ジアルコキシアントラセン化合物が用いられている。しかし、ドライフィルムレジストは感光性樹脂組成物上にカバーフィルムを被せた状態で保管・取引されるが、このカバーフィルムなどにポリエチレンフィルムやポリプロピレンフィルムが用いられており、該フィルムに光重合増感剤がマイグレーションし増感効果が低下したり、フィルム上に粉吹きを起こしたりする問題がある（特許文献９）。
【０００７】
このような光重合増感剤のマイグレーションを抑えるために、極性基であるエステル基を９，１０−ジアルコキシアントラセン化合物のアルコキシ基に導入した９，１０−ビス（２−アシルオキシアルコキシ）アントラセン化合物が報告されている（特許文献１０）。しかしながら、該９，１０−ビス（２−アシルオキシアルコキシ）アントラセン化合物は、製造時に酸化アルキレン化合物を用いる工程があり、工程数が増えるためコストアップにつながるだけでなく、該酸化アルキレン化合物特に酸化エチレンの入手困難さ・取扱い難さが該９，１０−ビス（２−アシルオキシアルコキシ）アントラセン化合物の製造上大きな問題となっている。
【０００８】
また、９，１０−ジアルコキシアントラセン化合物のアルコキシ基をアシル基に変えた化合物等が開発されているが、マイグレーション性は改善されるが、アルコキシ基の電子供与性が低下するため、吸収波長が低波長側にシフトしてしまうという問題がある（特許文献11）。
【先行技術文献】
【特許文献】
【０００９】
【特許文献１】特開平０６−３４５６１４号公報
【特許文献２】特開平０７−０６２０１０号公報
【特許文献３】特開平０５−２４９６０６号公報
【特許文献４】特開平１０−１９５１１７号公報
【特許文献５】特開２００２−３０２５０７号公報
【特許文献６】特開平１１−２７９２１２号公報
【特許文献７】特開２０００−３４４７０４号公報
【特許文献８】ＷＯ２００７／１２６０６６号公報
【特許文献９】特許４６０５２２３号公報
【特許文献１０】特開２０１４−０３１３４６号公報
【特許文献１１】特開２０１４−１０１４４２号公報
【発明の概要】
【発明が解決しようとする課題】
【００１０】
そこで、光硬化時あるいは硬化物の保存中において、耐マイグレーション性を有し、硬化物の粉吹きや着色の問題を引き起こすことがないだけでなく、入手容易な原料を使用し実用的な製造法で得ることができる新しい光重合増感剤の開発が求められている。
【課題を解決するための手段】
【００１１】
本発明者らは、アントラセン化合物の構造と物性に関してさらに鋭意検討した結果、本発明に示す、エステル基を有する９，１０−ビス（アルコキシカルボニルアルキレンオキシ）アントラセン化合物が、光重合反応において光重合増感剤として優れた効果を示すと同時に、極性基であるエステル基を持つことにより、光重合増感剤がマイグレーション及びブルーミングを起こし難くなることを見出し、且つ入手容易な原料を使用した実用的な製造法を見出し、本発明を完成させた。
【００１２】
すなわち、本発明の第１の要旨は、下記一般式（１）で表されるエステル基を有する９，１０−ビス（アルコキシカルボニルアルキレンオキシ）アントラセン化合物に存する。
【００１３】
【化１】
2019073501.tif 000002
【００１４】
一般式（１）において、Ａは炭素数１から２０のアルキレン基を表し、該アルキレン基はアルキル基によって分岐していてもよい。Ｒは炭素数１から２０のアルキル基を表し、該アルキル基は、アルキル基によって分岐していてもよく、ヒドロキシ基で置換されていてもよく、炭素原子の一部が酸素原子によって置き換わっていてもよい（但し、過酸化物を形成する場合は除く）。Ｘ、Ｙは同一であっても異なってもよく、水素原子、炭素数１から８のアルキル基又はハロゲン原子を表す。
【００１５】
本発明の第２の要旨は、下記一般式（２）で表される９，１０−ジヒドロキシアントラセン化合物と下記一般式（３）で表されるエステル化合物とを反応させることを特徴とする下記一般式（１）で表されるエステル基を有する９，１０−ビス（アルコキシカルボニルアルキレンオキシ）アントラセン化合物の製造法に存する。
【００１６】
【化２】
2019073501.tif 000003
【００１７】
一般式（２）において、Ｘ、Ｙは同一であっても異なってもよく、水素原子、炭素数１から８のアルキル基又はハロゲン原子を表す。
【００１８】
【化３】
2019073501.tif 000004
【００１９】
一般式（３）において、Ａは炭素数１から２０のアルキレン基を表し、該アルキレン基はアルキル基によって分岐していてもよい。Ｒは炭素数１から２０のアルキル基を表し、該アルキル基は、アルキル基によって分岐していてもよく、ヒドロキシ基で置換されていてもよく、炭素原子の一部が酸素原子によって置き換わっていてもよい（但し、過酸化物を形成する場合は除く）。Ｚは塩素原子、臭素原子又はヨウ素原子を表す。
【００２０】
【化４】
2019073501.tif 000005
【００２１】
一般式（１）において、Ａは炭素数１から２０のアルキレン基を表し、該アルキレン基はアルキル基によって分岐していてもよい。Ｒは炭素数１から２０のアルキル基を表し、該アルキル基は、アルキル基によって分岐していてもよく、ヒドロキシ基で置換されていてもよく、炭素原子の一部が酸素原子によって置き換わっていてもよい（但し、過酸化物を形成する場合は除く）。Ｘ、Ｙは同一であっても異なってもよく、水素原子、炭素数１から８のアルキル基又はハロゲン原子を表す。
【００２２】
本発明の第３の要旨は、下記一般式（２）で表される９，１０−ジヒドロキシアントラセン化合物と下記一般式（４）で表されるカルボン酸化合物とを反応させ、下記一般式（５）で表される９，１０−ビス（ヒドロキシカルボニルアルキレンオキシ）アントラセン化合物を合成し、該一般式（５）で表される９，１０−ビス（ヒドロキシカルボニルアルキレンオキシ）アントラセン化合物と下記一般式（６）、一般式（７）又は一般式（８）で表されるエステル化剤を反応させることを特徴とする下記一般式（１）で表されるエステル基を有する９，１０−ビス（アルコキシカルボニルアルキレンオキシ）アントラセン化合物の製造法に存する。
【００２３】
【化５】
2019073501.tif 000006
【００２４】
一般式（２）において、Ｘ、Ｙは同一であっても異なってもよく、水素原子、炭素数１から８のアルキル基又はハロゲン原子を表す。
【００２５】
【化６】
2019073501.tif 000007
【００２６】
一般式（４）において、Ａは炭素数１から２０のアルキレン基を表し、該アルキレン基はアルキル基によって分岐していてもよい。Ｚは塩素原子、臭素原子又はヨウ素原子を表す。
【００２７】
【化７】
2019073501.tif 000008
【００２８】
一般式（５）において、Ａは炭素数１から２０のアルキレン基を表し、該アルキレン基はアルキル基によって分岐していてもよい。Ｘ、Ｙは同一であっても異なってもよく、水素原子、炭素数１から８のアルキル基又はハロゲン原子を表す。
【００２９】
【化８】
2019073501.tif 000009
【００３０】
一般式（６）において、Ｒは炭素数１から２０のアルキル基を表し、該アルキル基は、アルキル基によって分岐していてもよく、ヒドロキシ基で置換されていてもよく、炭素原子の一部が酸素原子によって置き換わっていてもよい（但し、過酸化物を形成する場合は除く）。
【００３１】
【化９】
2019073501.tif 000010
【００３２】
一般式（７）において、Ｒは炭素数１から２０のアルキル基を表し、該アルキル基は、アルキル基によって分岐していてもよく、ヒドロキシ基で置換されていてもよく、炭素原子の一部が酸素原子によって置き換わっていてもよい（但し、過酸化物を形成する場合は除く）。Ｄは、塩素原子、臭素原子、ヨウ素原子を表す。
【００３３】
【化１０】
2019073501.tif 000011
【００３４】
一般式（８）において、Ｒ１は、水素原子又は炭素数１から１７のアルキル基を表し、該アルキル基は、アルキル基によって分岐していてもよく、ヒドロキシ基で置換されていてもよく、炭素原子の一部が酸素原子によって置き換わっていてもよい（但し、過酸化物を形成する場合は除く）。
【００３５】
【化１１】
2019073501.tif 000012
【００３６】
一般式（１）において、Ａは炭素数１から２０のアルキレン基を表し、該アルキレン基はアルキル基によって分岐していてもよい。Ｒは炭素数１から２０のアルキル基を表し、該アルキル基は、アルキル基によって分岐していてもよく、ヒドロキシ基で置換されていてもよく、炭素原子の一部が酸素原子によって置き換わっていてもよい（但し、過酸化物を形成する場合は除く）。Ｘ、Ｙは同一であっても異なってもよく、水素原子、炭素数１から８のアルキル基又はハロゲン原子を表す。
【００３７】
本発明の第４の要旨は、下記一般式（１）で表されるエステル基を有する９，１０−ビス（アルコキシカルボニルアルキレンオキシ）アントラセン化合物を含有する光重合増感剤に存する。
【００３８】
【化１２】
2019073501.tif 000013
【００３９】
一般式（１）において、Ａは炭素数１から２０のアルキレン基を表し、該アルキレン基はアルキル基によって分岐していてもよい。Ｒは炭素数１から２０のアルキル基を表し、該アルキル基は、アルキル基によって分岐していてもよく、ヒドロキシ基で置換されていてもよく、炭素原子の一部が酸素原子によって置き換わっていてもよい（但し、過酸化物を形成する場合は除く）。Ｘ、Ｙは同一であっても異なってもよく、水素原子、炭素数１から８のアルキル基又はハロゲン原子を表す。
【００４０】
本発明の第５の要旨は、第４の要旨に記載の光重合増感剤と、光重合開始剤とを含有する光重合開始剤組成物に存する。
【００４１】
本発明の第６の要旨は、第５の要旨に記載の光重合開始剤組成物と、光カチオン重合性化合物とを含有する光重合性組成物に存する。
【００４２】
本発明の第７の要旨は、第５の要旨に記載の光重合開始剤組成物と、光ラジカル重合性化合物とを含有する光重合性組成物に存する。
【００４３】
本発明の第８の要旨は、第６の要旨又は第７の要旨に記載の光重合性組成物を、３００ｎｍから５００ｎｍの波長範囲の光を含むエネルギー線を照射することにより重合させる重合方法に存する。
【００４４】
本発明の第９の要旨は、３００ｎｍから５００ｎｍの波長範囲の光を含むエネルギー線の照射源が、中心波長が３６５ｎｍ、３７５ｎｍ、３８５ｎｍ、３９５ｎｍ、４０５ｎｍの紫外ＬＥＤ又は半導体レーザであることを特徴とする、第８の要旨に記載の重合方法に存する。
【発明の効果】
【００４５】
本発明のエステル基を有する９，１０−ビス（アルコキシカルボニルアルキレンオキシ）アントラセン化合物は、光重合反応において、光重合増感剤としての高い効果を有するだけでなく、本発明の化合物を光重合増感剤として含有する光重合性組成物について、光重合増感剤のマイグレーションあるいはブルーミングの程度がきわめて低いという有用な化合物である。また製造法においても、入手困難で取扱い難い酸化アルキレン化合物を用いる必要がなく、製造工程も容易であり、安価に製造できる。
【発明を実施するための形態】
【００４６】
（化合物）
本発明のエステル基を有する９，１０−ビス（アルコキシカルボニルアルキレンオキシ）アントラセン化合物は、下記一般式（１）で表される化合物である。
【００４７】
【化１３】
2019073501.tif 000014
【００４８】
一般式（１）において、Ａは炭素数１から２０のアルキレン基を表し、該アルキレン基はアルキル基によって分岐していてもよい。Ｒは炭素数１から２０のアルキル基を表し、該アルキル基は、アルキル基によって分岐していてもよく、ヒドロキシ基で置換されていてもよく、炭素原子の一部が酸素原子によって置き換わっていてもよい（但し、過酸化物を形成する場合は除く）。Ｘ、Ｙは同一であっても異なってもよく、水素原子、炭素数１から８のアルキル基又はハロゲン原子を表す。
【００４９】
一般式（１）において、Ａで表される炭素数１から２０のアルキレン基としては、メチレン基、エチレン基、プロピレン基、ブチレン基、ペンチレン基、ヘキシレン基、ヘプチレン基、オクチレン基、ノニレン基、デシレン基、ウンデシレン基、ドデシレン基、トリデシレン基、テトラデシレン基、ペンタデシレン基、ヘキサデシレン基、ヘプタデシレン基、オクタデシレン基、ノナデシレン基、イコシレン基等が挙げられ、該アルキレン基はアルキル基によって分岐していてもよい。
【００５０】
一般式（１）において、Ｘ又はＹで表される炭素数１から８のアルキル基としては、メチル基、エチル基、ｎ−プロピル基、ｉ−プロピル基、ｎ−ブチル基、ｉ−ブチル基、ｎ−ペンチル基、ｉ−ペンチル基、ｎ−ヘキシル基、ｎ−ヘプチル基、ｎ−オクチル基又は２−エチルヘキシル基等が挙げられ、ハロゲン原子としては、フッ素原子、塩素原子、臭素原子又はヨウ素原子が挙げられる。
【００５１】
一般式（１）において、Ｒで表される炭素数１から２０のアルキル基としては、メチル基、エチル基、ｎ−プロピル基、ｉ−プロピル基、ｎ−ブチル基、ｉ−ブチル基、ｔ−ブチル基、ｎ−ペンチル基、ｉ−ペンチル基、ｎ−ヘキシル基、ｎ−ヘプチル基、ｎ−オクチル基、２−エチルヘキシル基、ｎ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘキサデシル基、ｎ−ヘプタデシル基、ｎ−オクタデシル基、ｎ−ノナデシル基又はｎ−イコシル基等が挙げられ、該アルキル基がヒドロキシ基で置換されていているものとしては、２−ヒドロキシエチル基、２−ヒドロキシプロピル基、３−ヒドロキシプロピル基、２−ヒドロキシブチル基、３−ヒドロキシブチル基、４−ヒドロキシブチル基、５−ヒドロキシペンチル基、６−ヒドロキシヘキシル基、７−ヒドロキシヘプチル基、８−ヒドロキシオクチル基、６−ヒドロキシ−２−エチルヘキシル基、９−ヒドロキシノニル基、１０−ヒドロキシデシル基、１１−ヒドロキシウンデシル基、１２−ヒドロキシドデシル基、２−ヒドロキシ−３−メトキシプロピル基、２−ヒドロキシ−３−エトキシプロピル基、２−ヒドロキシ−３−プロポキシプロピル基、２−ヒドロキシ−３−ブトキシプロピル基、２−ヒドロキシ−３−ペンチルオキシプロピル基、２−ヒドロキシ−３−ヘキシルオキシプロピル基、２−ヒドロキシ−３−オクチルオキシプロピル基、２−ヒドロキシ−３−（２−エチルヘキシルオキシ）プロピル基、２，３−ジヒドロキシプロピル基、２−ヒドロキシ−３−アリルオキシプロピル基、２−ヒドロキシ−３−メタリルオキシプロピル基等が挙げられる。
【００５２】
本発明の一般式（１）で表されるエステル基を有する９，１０−ビス（アルコキシカルボニルアルキレンオキシ）アントラセン化合物の具体例としては、例えば、９，１０−ビス（メトキシカルボニルメチレンオキシ）アントラセン、９，１０−ビス（エトキシカルボニルメチレンオキシ）アントラセン、９，１０−ビス（ｎ−プロポキシカルボニルメチレンオキシ）アントラセン、９，１０−ビス（イソプロポキシカルボニルメチレンオキシ）アントラセン、９，１０−ビス（ｔｅｒｔ−ブトキシカルボニルメチレンオキシ）アントラセン、９，１０−ビス（ｎ−ブトキシカルボニルメチレンオキシ）アントラセン、９，１０−ビス（メトキシカルボニルプロピレンオキシ）アントラセン、９，１０−ビス（エトキシカルボニルプロピレンオキシ）アントラセン、９，１０−ビス（イソプロポキシカルボニルプロピレンオキシ）アントラセン、９，１０−ビス（ｔｅｒｔ−ブトキシカルボニルプロピレンオキシ）アントラセン、９，１０−ビス（ｎ−ブトキシカルボニルプロピレンオキシ）アントラセン、９，１０−ビス（メトキシカルボニルメチルメチレンオキシ）アントラセン、９，１０−ビス（エトキシカルボニルメチルメチレンオキシ）アントラセン、９，１０−ビス（エトキシカルボニルエチルメチレンオキシ）アントラセン、９，１０−ビス（イソプロポキシカルボニルメチルメチレンオキシ）アントラセン、９，１０−ビス（ｔｅｒｔ−ブトキシカルボニルメチルメチレンオキシ）アントラセン、９，１０−ビス（ｎ−ブトキシカルボニルメチルメチレンオキシ）アントラセン、９，１０−ビス（メトキシカルボニルブチレンオキシ）アントラセン、９，１０−ビス（エトキシカルボニルブチレンオキシ）アントラセン、９，１０−ビス（イソプロポキシカルボニルブチレンオキシ）アントラセン、９，１０−ビス（ｔｅｒｔ−ブトキシカルボニルブチレンオキシ）アントラセン、９，１０−ビス（ｎ−ブトキシカルボニルブチレンオキシ）アントラセン、９，１０−ビス（２−ヒドロキシエトキシカルボニルメトキシ）アントラセン等が挙げられる。
【００５３】
更に、例えば９，１０−ビス（メトキシカルボニルペンチレンオキシ）アントラセン、９，１０−ビス（エトキシカルボニルペンチレンオキシ）アントラセン、９，１０−ビス（イソプロポキシカルボニルペンチレンオキシ）アントラセン、９，１０−ビス（ｔｅｒｔ−ブトキシカルボニルペンチレンオキシ）アントラセン、９，１０−ビス（ｎ−ブトキシカルボニルペンチレンオキシ）アントラセン、９，１０−ビス（メトキシカルボニルヘキシレンオキシ）アントラセン、９，１０−ビス（エトキシカルボニルヘキシレンオキシ）アントラセン、９，１０−ビス（イソプロポキシカルボニルヘキシレンオキシ）アントラセン、９，１０−ビス（ｔｅｒｔ−ブトキシカルボニルヘキシレンオキシ）アントラセン、９，１０−ビス（ｎ−ブトキシカルボニルヘキシレンオキシ）アントラセン、９，１０−ビス（メトキシカルボニルヘプチレンオキシ）アントラセン、９，１０−ビス（エトキシカルボニルヘプチレンオキシ）アントラセン、９，１０−ビス（イソプロポキシカルボニルヘプチレンオキシ）アントラセン、９，１０−ビス（ｔｅｒｔ−ブトキシカルボニルヘプチレンオキシ）アントラセン、９，１０−ビス（ｎ−ブトキシカルボニルヘプチレンオキシ）アントラセン、９，１０−ビス（メトキシカルボニルオクチレンオキシ）アントラセン、９，１０−ビス（エトキシカルボニルオクチレンオキシ）アントラセン、９，１０−ビス（イソプロポキシカルボニルオクチレンオキシ）アントラセン、９，１０−ビス（ｔｅｒｔ−ブトキシカルボニルオクチレンオキシ）アントラセン、９，１０−ビス（ｎ−ブトキシカルボニルオクチレンオキシ）アントラセン、９，１０−ビス（メトキシカルボニルノニレンオキシ）アントラセン、９，１０−ビス（エトキシカルボニルノニレンオキシ）アントラセン、９，１０−ビス（イソプロポキシカルボニルノニレンオキシ）アントラセン、９，１０−ビス（ｔｅｒｔ−ブトキシカルボニルノニレンオキシ）アントラセン、９，１０−ビス（ｎ−ブトキシカルボニルノニレンオキシ）アントラセン、９，１０−ビス（メトキシカルボニルデシレンオキシ）アントラセン、９，１０−ビス（エトキシカルボニルデシレンオキシ）アントラセン、９，１０−ビス（イソプロポキシカルボニルデシレンオキシ）アントラセン、９，１０−ビス（ｔｅｒｔ−ブトキシカルボニルデシレンオキシ）アントラセン、９，１０−ビス（ｎ−ブトキシカルボニルデシレンオキシ）アントラセン、９，１０−ビス（メトキシカルボニルウンデシレンオキシ）アントラセン、９，１０−ビス（エトキシカルボニルウンデシレンオキシ）アントラセン、９，１０−ビス（イソプロポキシカルボニルウンデシレンオキシ）アントラセン、９，１０−ビス（ｔｅｒｔ−ブトキシカルボニルウンデシレンオキシ）アントラセン、９，１０−ビス（ｎ−ブトキシカルボニルウンデシレンオキシ）アントラセン、９，１０−ビス（メトキシカルボニルドデシレンオキシ）アントラセン、９，１０−ビス（エトキシカルボニルドデシレンオキシ）アントラセン、９，１０−ビス（イソプロポキシカルボニルドデシレンオキシ）アントラセン、９，１０−ビス（ｔｅｒｔ−ブトキシカルボニルドデシレンオキシ）アントラセン、９，１０−ビス（ｎ−ブトキシカルボニルドデシレンオキシ）アントラセン、９，１０−ビス（メトキシカルボニルトリデシレンオキシ）アントラセン、９，１０−ビス（エトキシカルボニルトリデシレンオキシ）アントラセン、９，１０−ビス（イソプロポキシカルボニルトリデシレンオキシ）アントラセン、９，１０−ビス（ｔｅｒｔ−ブトキシカルボニルトリデシレンオキシ）アントラセン、９，１０−ビス（ｎ−ブトキシカルボニルトリデシレンオキシ）アントラセン、９，１０−ビス（メトキシカルボニルテトラデシレンオキシ）アントラセン、９，１０−ビス（エトキシカルボニルテトラデシレンオキシ）アントラセン、９，１０−ビス（イソプロポキシカルボニルテトラデシレンオキシ）アントラセン、９，１０−ビス（ｔｅｒｔ−ブトキシカルボニルテトラデシレンオキシ）アントラセン、９，１０−ビス（ｎ−ブトキシカルボニルテトラデシレンオキシ）アントラセン、９，１０−ビス（メトキシカルボニルペンタデシレンオキシ）アントラセン、９，１０−ビス（エトキシカルボニルペンタデシレンオキシ）アントラセン、９，１０−ビス（イソプロポキシカルボニルペンタデシレンオキシ）アントラセン、９，１０−ビス（ｔｅｒｔ−ブトキシカルボニルペンタデシレンオキシ）アントラセン、９，１０−ビス（ｎ−ブトキシカルボニルペンタデシレンオキシ）アントラセン、９，１０−ビス（メトキシカルボニルヘキサデシレンオキシ）アントラセン、９，１０−ビス（エトキシカルボニルヘキサデシレンオキシ）アントラセン、９，１０−ビス（イソプロポキシカルボニルヘキサデシレンオキシ）アントラセン、９，１０−ビス（ｔｅｒｔ−ブトキシカルボニルヘキサデシレンオキシ）アントラセン、９，１０−ビス（ｎ−ブトキシカルボニルヘキサデシレンオキシ）アントラセン、９，１０−ビス（メトキシカルボニルヘプタデシレンオキシ）アントラセン、９，１０−ビス（エトキシカルボニルヘプタデシレンオキシ）アントラセン、９，１０−ビス（イソプロポキシカルボニルヘプタデシレンオキシ）アントラセン、９，１０−ビス（ｔｅｒｔ−ブトキシカルボニルヘプタデシレンオキシ）アントラセン、９，１０−ビス（ｎ−ブトキシカルボニルヘプタデシレンオキシ）アントラセン、９，１０−ビス（メトキシカルボニルオクタデシレンオキシ）アントラセン、９，１０−ビス（エトキシカルボニルオクタデシレンオキシ）アントラセン、９，１０−ビス（イソプロポキシカルボニルオクタデシレンオキシ）アントラセン、９，１０−ビス（ｔｅｒｔ−ブトキシカルボニルオクタデシレンオキシ）アントラセン、９，１０−ビス（ｎ−ブトキシカルボニルオクタデシレンオキシ）アントラセン、９，１０−ビス（メトキシカルボニルノナデシレンオキシ）アントラセン、９，１０−ビス（エトキシカルボニルノナデシレンオキシ）アントラセン、９，１０−ビス（イソプロポキシカルボニルノナデシレンオキシ）アントラセン、９，１０−ビス（ｔｅｒｔ−ブトキシカルボニルノナデシレンオキシ）アントラセン、９，１０−ビス（ｎ−ブトキシカルボニルノナデシレンオキシ）アントラセン、９，１０−ビス（メトキシカルボニルイコシレンオキシ）アントラセン、９，１０−ビス（エトキシカルボニルイコシレンオキシ）アントラセン、９，１０−ビス（イソプロポキシカルボニルイコシレンオキシ）アントラセン、９，１０−ビス（ｔｅｒｔ−ブトキシカルボニルイコシレンオキシ）アントラセン、９，１０−ビス（ｎ−ブトキシカルボニルイコシレンオキシ）アントラセン等が挙げられる。
【００５４】
また、Ｘ及び/又はＹがアルキル基の具体例としては、例えば、２−エチル−９，１０−ビス（メトキシカルボニルメチレンオキシ）アントラセン、２−エチル−９，１０−ビス（エトキシカルボニルメチレンオキシ）アントラセン、２−エチル−９，１０−ビス（ｎ−プロポキシカルボニルメチレンオキシ）アントラセン、２−エチル−９，１０−ビス（イソプロポキシカルボニルメチレンオキシ）アントラセン、２−エチル−９，１０−ビス（ｔｅｒｔ−ブトキシカルボニルメチレンオキシ）アントラセン、２−エチル−９，１０−ビス（ｎ−ブトキシカルボニルメチレンオキシ）アントラセン、２−エチル−９，１０−ビス（メトキシカルボニルプロピレンオキシ）アントラセン、２−エチル−９，１０−ビス（エトキシカルボニルプロピレンオキシ）アントラセン、２−エチル−９，１０−ビス（イソプロポキシカルボニルプロピレンオキシ）アントラセン、２−エチル−９，１０−ビス（ｔｅｒｔ−ブトキシカルボニルプロピレンオキシ）アントラセン、２−エチル−９，１０−ビス（ｎ−ブトキシカルボニルプロピレンオキシ）アントラセン、２−エチル−９，１０−ビス（メトキシカルボニルメチルメチレンオキシ）アントラセン、２−エチル−９，１０−ビス（エトキシカルボニルメチルメチレンオキシ）アントラセン、２−エチル−９，１０−ビス（エトキシカルボニルエチルメチレンオキシ）アントラセン、２−エチル−９，１０−ビス（イソプロポキシカルボニルメチルメチレンオキシ）アントラセン、２−エチル−９，１０−ビス（ｔｅｒｔ−ブトキシカルボニルメチルメチレンオキシ）アントラセン、２−エチル−９，１０−ビス（ｎ−ブトキシカルボニルメチルメチレンオキシ）アントラセン、２−エチル−９，１０−ビス（メトキシカルボニルブチレンオキシ）アントラセン、２−エチル−９，１０−ビス（エトキシカルボニルブチレンオキシ）アントラセン、２−エチル−９，１０−ビス（イソプロポキシカルボニルブチレンオキシ）アントラセン、２−エチル−９，１０−ビス（ｔｅｒｔ−ブトキシカルボニルブチレンオキシ）アントラセン、２−エチル−９，１０−ビス（ｎ−ブトキシカルボニルブチレンオキシ）アントラセン、２−エチル−９，１０−ビス（メトキシカルボニルオクチレンオキシ）アントラセン、２−エチル−９，１０−ビス（エトキシカルボニルオクチレンオキシ）アントラセン、２−エチル−９，１０−ビス（イソプロポキシカルボニルオクチレンオキシ）アントラセン、２−エチル−９，１０−ビス（ｔｅｒｔ−ブトキシカルボニルオクチレンオキシ）アントラセン、２−エチル−９，１０−ビス（ｎ−ブトキシカルボニルオクチレンオキシ）アントラセン、２−エチル−９，１０−ビス（メトキシカルボニルヘキサデシレンオキシ）アントラセン、２−エチル−９，１０−ビス（エトキシカルボニルヘキサデシレンオキシ）アントラセン、２−エチル−９，１０−ビス（イソプロポキシカルボニルヘキサデシレンオキシ）アントラセン、２−エチル−９，１０−ビス（ｔｅｒｔ−ブトキシカルボニルヘキサデシレンオキシ）アントラセン、２−エチル−９，１０−ビス（ｎ−ブトキシカルボニルヘキサデシレンオキシ）アントラセン、２−エチル−９，１０−ビス（��トキシカルボニルイコシレンオキシ）アントラセン、２−エチル−９，１０−ビス（エトキシカルボニルイコシレンオキシ）アントラセン、２−エチル−９，１０−ビス（イソプロポキシカルボニルイコシレンオキシ）アントラセン、２−エチル−９，１０−ビス（ｔｅｒｔ−ブトキシカルボニルイコシレンオキシ）アントラセン、２−エチル−９，１０−ビス（ｎ−ブトキシカルボニルイコシレンオキシ）アントラセン、２−エチル−９，１０−ビス（２−ヒドロキシエトキシカルボニルメトキシ）アントラセン等が挙げられる。
【００５５】
更に、例えば、２−アミル−９，１０−ビス（メトキシカルボニルメチレンオキシ）アントラセン、２−アミル−９，１０−ビス（エトキシカルボニルメチレンオキシ）アントラセン、２−アミル−９，１０−ビス（ｎ−プロポキシカルボニルメチレンオキシ）アントラセン、２−アミル−９，１０−ビス（イソプロポキシカルボニルメチレンオキシ）アントラセン、２−アミル−９，１０−ビス（ｔｅｒｔ−ブトキシカルボニルメチレンオキシ）アントラセン、２−アミル−９，１０−ビス（ｎ−ブトキシカルボニルメチレンオキシ）アントラセン、２−アミル−９，１０−ビス（メトキシカルボニルプロピレンオキシ）アントラセン、２−アミル−９，１０−ビス（エトキシカルボニルプロピレンオキシ）アントラセン、２−アミル−９，１０−ビス（イソプロポキシカルボニルプロピレンオキシ）アントラセン、２−アミル−９，１０−ビス（ｔｅｒｔ−ブトキシカルボニルプロピレンオキシ）アントラセン、２−アミル−９，１０−ビス（ｎ−ブトキシカルボニルプロピレンオキシ）アントラセン、２−アミル−９，１０−ビス（メトキシカルボニルメチルメチレンオキシ）アントラセン、２−アミル−９，１０−ビス（エトキシカルボニルメチルメチレンオキシ）アントラセン、２−アミル−９，１０−ビス（エトキシカルボニルエチルメチレンオキシ）アントラセン、２−アミル−９，１０−ビス（イソプロポキシカルボニルメチルメチレンオキシ）アントラセン、２−アミル−９，１０−ビス（ｔｅｒｔ−ブトキシカルボニルメチルメチレンオキシ）アントラセン、２−アミル−９，１０−ビス（ｎ−ブトキシカルボニルメチルメチレンオキシ）アントラセン、２−アミル−９，１０−ビス（メトキシカルボニルブチレンオキシ）アントラセン、２−アミル−９，１０−ビス（エトキシカルボニルブチレンオキシ）アントラセン、２−アミル−９，１０−ビス（イソプロポキシカルボニルブチレンオキシ）アントラセン、２−アミル−９，１０−ビス（ｔｅｒｔ−ブトキシカルボニルブチレンオキシ）アントラセン、２−アミル−９，１０−ビス（ｎ−ブトキシカルボニルブチレンオキシ）アントラセン、２−アミル−９，１０−ビス（２−ヒドロキシエトキシカルボニルメトキシ）アントラセン等が挙げられる。
【００５６】
また、Ｘ及び/又はＹがハロゲン原子の具体例としては、例えば、２−クロロ−９，１０−ビス（メトキシカルボニルメチレンオキシ）アントラセン、２−クロロ−９，１０−ビス（エトキシカルボニルメチレンオキシ）アントラセン、２−クロロ−９，１０−ビス（ｎ−プロポキシカルボニルメチレンオキシ）アントラセン、２−クロロ−９，１０−ビス（イソプロポキシカルボニルメチレンオキシ）アントラセン、２−クロロ−９，１０−ビス（ｔｅｒｔ−ブトキシカルボニルメチレンオキシ）アントラセン、２−クロロ−９，１０−ビス（ｎ−ブトキシカルボニルメチレンオキシ）アントラセン、２−クロロ−９，１０−ビス（メトキシカルボニルプロピレンオキシ）アントラセン、２−クロロ−９，１０−ビス（エトキシカルボニルプロピレンオキシ）アントラセン、２−クロロ−９，１０−ビス（イソプロポキシカルボニルプロピレンオキシ）アントラセン、２−クロロ−９，１０−ビス（ｔｅｒｔ−ブトキシカルボニルプロピレンオキシ）アントラセン、２−クロロ−９，１０−ビス（ｎ−ブトキシカルボニルプロピレンオキシ）アントラセン、２−クロロ−９，１０−ビス（メトキシカルボニルメチルメチレンオキシ）アントラセン、２−クロロ−９，１０−ビス（エトキシカルボニルメチルメチレンオキシ）アントラセン、２−クロロ−９，１０−ビス（エトキシカルボニルエチルメチレンオキシ）アントラセン、２−クロロ−９，１０−ビス（イソプロポキシカルボニルメチルメチレンオキシ）アントラセン、２−クロロ−９，１０−ビス（ｔｅｒｔ−ブトキシカルボニルメチルメチレンオキシ）アントラセン、２−クロロ−９，１０−ビス（ｎ−ブトキシカルボニルメチルメチレンオキシ）アントラセン、２−クロロ−９，１０−ビス（メトキシカルボニルブチレンオキシ）アントラセン、２−クロロ−９，１０−ビス（エトキシカルボニルブチレンオキシ）アントラセン、２−クロロ−９，１０−ビス（イソプロポキシカルボニルブチレンオキシ）アントラセン、２−クロロ−９，１０−ビス（ｔｅｒｔ−ブトキシカルボニルブチレンオキシ）アントラセン、２−クロロ−９，１０−ビス（ｎ−ブトキシカルボニルブチレンオキシ）アントラセン、２−クロロ−９，１０−ビス（メトキシカルボニルオクチレンオキシ）アントラセン、２−クロロ−９，１０−ビス（エトキシカルボニルオクチレンオキシ）アントラセン、２−クロロ−９，１０−ビス（イソプロポキシカルボニルオクチレンオキシ）アントラセン、２−クロロ−９，１０−ビス（ｔｅｒｔ−ブトキシカルボニルオクチレンオキシ）アントラセン、２−クロロ−９，１０−ビス（ｎ−ブトキシカルボニルオクチレンオキシ）アントラセン、２−クロロ−９，１０−ビス（メトキシカルボニルヘキサデシレンオキシ）アントラセン、２−クロロ−９，１０−ビス（エトキシカルボニルヘキサデシレンオキシ）アントラセン、２−クロロ−９，１０−ビス（イソプロポキシカルボニルヘキサデシレンオキシ）アントラセン、２−クロロ−９，１０−ビス（ｔｅｒｔ−ブトキシカルボニルヘキサデシレンオキシ）アントラセン、２−クロロ−９，１０−ビス（ｎ−ブトキシカルボニルヘキサデシレンオキシ）アントラセン、２−クロロ−９，１０−ビス��メトキシカルボニルイコシレンオキシ）アントラセン、２−クロロ−９，１０−ビス（エトキシカルボニルイコシレンオキシ）アントラセン、２−クロロ−９，１０−ビス（イソプロポキシカルボニルイコシレンオキシ）アントラセン、２−クロロ−９，１０−ビス（ｔｅｒｔ−ブトキシカルボニルイコシレンオキシ）アントラセン、２−クロロ−９，１０−ビス（ｎ−ブトキシカルボニルイコシレンオキシ）アントラセン、２−クロロ−９，１０−ビス（２−ヒドロキシエトキシカルボニルメトキシ）アントラセン等が挙げられる。
【００５７】
上記挙げた具体例の中でも、製造しやすさから、９，１０−ビス（メトキシカルボニルメチレンオキシ）アントラセン、９，１０−ビス（エトキシカルボニルメチレンオキシ）アントラセン、９，１０−ビス（ｎ−プロポキシカルボニルメチレンオキシ）アントラセン、９，１０−ビス（イソプロポキシカルボニルメチレンオキシ）アントラセン、９，１０−ビス（ｔｅｒｔ−ブトキシカルボニルメチレンオキシ）アントラセン、９，１０−ビス（ｎ−ブトキシカルボニルメチレンオキシ）アントラセン、９，１０−ビス（メトキシカルボニルプロピレンオキシ）アントラセン、９，１０−ビス（エトキシカルボニルプロピレンオキシ）アントラセン、９，１０−ビス（イソプロポキシカルボニルプロピレンオキシ）アントラセン、９，１０−ビス（ｔｅｒｔ−ブトキシカルボニルプロピレンオキシ）アントラセン、９，１０−ビス（ｎ−ブトキシカルボニルプロピレンオキシ）アントラセン、９，１０−ビス（メトキシカルボニルメチルメチレンオキシ）アントラセン、９，１０−ビス（エトキシカルボニルメチルメチレンオキシ）アントラセン、９，１０−ビス（エトキシカルボニルエチルメチレンオキシ）アントラセン、９，１０−ビス（イソプロポキシカルボニルメチルメチレンオキシ）アントラセン、９，１０−ビス（ｔｅｒｔ−ブトキシカルボニルメチルメチレンオキシ）アントラセン、９，１０−ビス（ｎ−ブトキシカルボニルメチルメチレンオキシ）アントラセン、９，１０−ビス（メトキシカルボニルブチレンオキシ）アントラセン、９，１０−ビス（エトキシカルボニルブチレンオキシ）アントラセン、９，１０−ビス（イソプロポキシカルボニルブチレンオキシ）アントラセン、９，１０−ビス（ｔｅｒｔ−ブトキシカルボニルブチレンオキシ）アントラセン、９，１０−ビス（ｎ−ブトキシカルボニルブチレンオキシ）アントラセン、９，１０−ビス（２−ヒドロキシエトキシカルボニルメトキシ）アントラセン、２−エチル−９，１０−ビス（メトキシカルボニルメチレンオキシ）アントラセン、２−エチル−９，１０−ビス（エトキシカルボニルメチレンオキシ）アントラセン、２−エチル−９，１０−ビス（ｎ−プロポキシカルボニルメチレンオキシ）アントラセン、２−エチル−９，１０−ビス（イソプロポキシカルボニルメチレンオキシ）アントラセン、２−エチル−９，１０−ビス（ｔｅｒｔ−ブトキシカルボニルメチレンオキシ）アントラセン、２−エチル−９，１０−ビス（ｎ−ブトキシカルボニルメチレンオキシ）アントラセン、２−エチル−９，１０−ビス（メトキシカルボニルプロピレンオキシ）アントラセン、２−エチル−９，１０−ビス（エトキシカルボニルプロピレンオキシ）アントラセン、２−エチル−９，１０−ビス（イソプロポキシカルボニルプロピレンオキシ）アントラセン、２−エチル−９，１０−ビス（ｔｅｒｔ−ブトキシカルボニルプロピレンオキシ）アントラセン、２−エチル−９，１０−ビス（ｎ−ブトキシカルボニルプロピレンオキシ）アントラセン、２−エチル−９，１０−ビス（メトキシカルボニルメチルメチレンオキシ）アントラセン、２−エチル−９，１０−ビス（エトキシカルボニルメチルメチレンオキシ）アントラセン、２−エチル−９，１０−ビス（エトキシカルボニルエチルメチレンオキシ）アントラセン、２−エチル−９，１０−ビス（イソプロポキシカルボニルメチルメチレンオキシ）アントラセン、２−エチル−９，１０−ビス（ｔｅｒｔ−ブトキシカルボニルメチルメチレンオキシ）アントラセン、２−エチル−９，１０−ビス（ｎ−ブトキシカルボニルメチルメチレンオキシ）アントラセン、２−エチル−９，１０−ビス（２−ヒドロキシエトキシカルボニルメトキシ）アントラセンが好ましく、下記構造式に挙げた９，１０−ビス（メトキシカルボニルメチレンオキシ）アントラセン（１−１）、９，１０−ビス（エトキシカルボニルメチレンオキシ）アントラセン（１−２）、９，１０−ビス（ｎ−プロポキシカルボニルメチレンオキシ）アントラセン（１−１０）、９，１０−ビス（イソプロポキシカルボニルメチレンオキシ）アントラセン（１−３）、９，１０−ビス（ｔｅｒｔ−ブトキシカルボニルメチレンオキシ）アントラセン（１−４）、９，１０−ビス（ｎ−ブトキシカルボニルメチレンオキシ）アントラセン（１−５）、９，１０−ビス（メトキシカルボニルメチルメチレンオキシ）アントラセン（１−６）、９，１０−ビス（エトキシカルボニルプロピレンオキシ）アントラセン（１−７）、９，１０−ビス（エトキシカルボニルブチレンオキシ）アントラセン（１−８）、２−エチル−９，１０−ビス（イソプロポキシカルボニルメチレンオキシ）アントラセン（１−９）、９，１０−ビス（２−ヒドロキシエトキシカルボニルメトキシ）アントラセン（１−１１）が特に好ましい。
【００５８】
【化１４】
2019073501.tif 000015
【００５９】
（製造法）
次に本発明のエステル基を有する９，１０−ビス（アルコキシカルボニルアルキレンオキシ）アントラセン化合物の製造法について説明する。本発明の一般式（１）で表されるエステル基を有する９，１０−ビス（アルコキシカルボニルアルキレンオキシ）アントラセン化合物は、下記一般式（２）で表される９，１０−ジヒドロキシアントラセン化合物を原料として合成されるが、９，１０−ジヒドロキシアントラセン化合物を原料として一段階の反応で合成する方法（一段階製造法）と中間体を経て二段階の反応で合成する方法（二段階製造法）とがある。
【００６０】
【化１５】
2019073501.tif 000016
【００６１】
一般式（２）において、Ｘ、Ｙは同一であっても異なってもよく、水素原子、炭素数１から８のアルキル基又はハロゲン原子を表す。
【００６２】
（一段階製造法）
まず、本発明のエステル基を有する９，１０−ビス（アルコキシカルボニルアルキレンオキシ）アントラセン化合物の一段階製造法について説明する。本発明の一般式（１）で表されるエステル基を有する９，１０−ビス（アルコキシカルボニルアルキレンオキシ）アントラセン化合物は、一般式（２）で表される９，１０−ジヒドロキシアントラセン化合物を下記の反応式−１に従い、塩基性化合物存在下、あるいは非存在下で対応する一般式（３）で表されるエステル化合物と反応させることにより得ることができる。
【００６３】
【化１６】
2019073501.tif 000017
【００６４】
反応式−１において、Ａは炭素数１から２０のアルキレン基を表し、該アルキレン基はアルキル基によって分岐していてもよい。Ｒは炭素数１から２０のアルキル基を表し、該アルキル基は、アルキル基によって分岐していてもよく、ヒドロキシ基で置換されていてもよく、炭素原子の一部が酸素原子によって置き換わっていてもよい（但し、過酸化物を形成する場合は除く）。Ｘ、Ｙは同一であっても異なってもよく、水素原子、炭素数１から８のアルキル基又はハロゲン原子を表す。Ｚは塩素原子、臭素原子又はヨウ素原子を表す。
【００６５】
反応式−１において、原料として用いられる一般式（２）で表される９，１０−ジヒドロキシアントラセン化合物は、対応する９，１０−アントラキノン化合物を還元して得られる。
【００６６】
当該反応において、原料となる９，１０−ジヒドロキシアントラセン化合物の具体的な例としては、９，１０−ジヒドロキシアントラセン、２−メチル−９，１０−ジヒドロキシアントラセン、２−エチル−９，１０−ジヒドロキシアントラセン、２−ｔ−ペンチル−９，１０−ジヒドロキシアントラセン、２，６−ジメチル−９，１０−ジヒドロキシアントラセン、２−クロロ−９，１０−ジヒドロキシアントラセン、２−ブロモ−９，１０−ジヒドロキシアントラセン等が挙げられる。
【００６７】
また、９，１０−ジヒドロキシアントラセンの場合は、工業的な方法として、１，４−ナフトキノンと１，３−ブタジエンとのディールス・アルダー反応生成物である１，４，４ａ，９ａ−テトラヒドロアントラキノン又はその異性体である１，４−ジヒドロ９，１０−ジヒドロキシアントラセンのアルカリ金属塩を用いて９，１０−アントラキノンを還元することにより、より簡便に９，１０−ジヒドロキシアントラセンを得ることができる。すなわち、１，４−ナフトキノンと１，３−ブタジエンとの反応により得られる１，４，４ａ，９ａ−テトラヒドロアントラキノンを、水性媒体中、アルカリ金属水酸化物のようなアルカリ性化合物の存在下に９，１０−アントラキノンと反応させることにより９，１０−ジヒドロキシアントラセンのアルカリ金属塩の水溶液を得ることができる。
【００６８】
当該反応で得られた９，１０−ジヒドロキシアントラセンのアルカリ金属塩の水溶液を酸素不存在下に酸性化することにより、９，１０−ジヒドロキシアントラセンの沈殿を得ることができる。この沈殿を精製することにより、９，１０−ジヒドロキシアントラセンを得ることができる。置換基を有する９，１０−ジヒドロキシアントラセン化合物も同様にして得ることができる。
【００６９】
反応式−１において、原料となる一般式（３）で表されるエステル化合物の具体例としては、クロロ酢酸メチル、クロロ酢酸エチル、クロロ酢酸ｎ−プロピル、クロロ酢酸イソプロピル、クロロ酢酸ｎ−ブチル（３−５）、クロロ酢酸ｔｅｒｔ−ブチル、クロロ酢酸ペンチル、クロロ酢酸ヘキシル、クロロ酢酸ヘプチル、クロロ酢酸オクチル、クロロ酢酸２−エチルヘキシル、クロロ酢酸ノニル、クロロ酢酸ドデシル、クロロ酢酸ノナデシル、クロロ酢酸イコシル、２−クロロプロピオン酸メチル、３−クロロプロピオン酸メチル、２−クロロプロピオン酸メチル、３−クロロプロピオン酸メチル、２−クロロプロピオン酸エチル、３−クロロプロピオン酸エチル、２−クロロプロピオン酸ｎ−プロピル、３−クロロプロピオン酸ｎ−プロピル、２−クロロプロピオン酸イソプロピル、３−クロロプロピオン酸イソプロピル、２−クロロプロピオン酸ｎ−ブチル、３−クロロプロピオン酸ｎ−ブチル、２−クロロプロピオン酸ｔｅｒｔ−ブチル、３−クロロプロピオン酸ｔｅｒｔ−ブチル、２−クロロプロピオン酸ペンチル、３−クロロプロピオン酸ペンチル、２−クロロプロピオン酸ヘキシル、３−クロロプロピオン酸ヘキシル、２−クロロプロピオン酸ヘプチル、３−クロロプロピオン酸ヘプチル、２−クロロプロピオン酸オクチル、３−クロロプロピオン酸オクチル、２−クロロプロピオン酸２−エチルヘキシル、３−クロロプロピオン酸２―エチルヘキシル、２−クロロプロピオン酸ノニル、３−クロロプロピオン酸ノニル、２−クロロプロピオン酸ドデシル、３−クロロプロピオン酸ドデシル、２−クロロプロピオン酸ノナデシル、３−クロロプロピオン酸ノナデシル、２−クロロプロピオン酸イコシル、３−クロロプロピオン酸イコシル、２−クロロ酪酸メチル、３−クロロ酪酸メチル、４−クロロ酪酸メチル、２−クロロ酪酸エチル、３−クロロ酪酸エチル、４−クロロ酪酸エチル、２−クロロ酪酸ｎ−プロピル、３−クロロ酪酸ｎ−プロピル、４−クロロ酪酸ｎ−プロピル、２−クロロ酪酸イソプロピル、３−クロロ酪酸イソプロピル、４−クロロ酪酸イソプロピル、２−クロロ酪酸ｎ−ブチル、３−クロロ酪酸ｎ−ブチル、４−クロロ酪酸ｎ―ブチル、２−クロロ酪酸ｔｅｒｔ−ブチル、３−クロロ酪酸ｔｅｒｔ−ブチル、４−クロロ酪酸ｔｅｒｔ−ブチル、２−クロロ酪酸ペンチル、３−クロロ酪酸ペンチル、４−クロロ酪酸ペンチル、２−クロロ酪酸ヘキシル、３−クロロ酪酸ヘキシル、４−クロロ酪酸ヘキシル、２−クロロ酪酸ヘプチル、３−クロロ酪酸ヘプチル、４−クロロ酪酸ヘプチル、２−クロロ酪酸オクチル、３−クロロ酪酸オクチル、４−クロロ酪酸オクチル、２−クロロ酪酸２―エチルヘキシル、３−クロロ酪酸２―エチルヘキシル、４−クロロ酪酸２−エチルヘキシル、２−クロロ酪酸ノニル、３−クロロ酪酸ノニル、４−クロロ酪酸ノニル、２−クロロ酪酸ドデシル、３−クロロ酪酸ドデシル、４−クロロ酪酸ドデシル、２−クロロ酪酸ノナデシル、３−クロロ酪酸ノナデシル、４−クロロ酪酸ノナデシル、２−クロロ酪酸イコシル、３−クロロ酪酸イコシル、４−クロロ酪酸イコシル、２−クロロ吉草酸メチル、３−クロロ吉草酸メチル、４−クロロ吉草酸メチル、５−クロロ吉草酸メチル、２−クロロ吉草酸エチル、３−クロロ吉草酸エチル、４−クロロ吉草酸エチル、５−クロロ吉草酸エチル、２−クロロ吉草酸ｎ−プロピル、３−クロロ吉草酸ｎ−プロピル、４−クロロ吉草酸ｎ−プロピル、５−クロロ吉草酸ｎ−プロピル、２−クロロ吉草酸イソプロピル、３−クロロ吉草酸イソプロピル、４−クロロ吉草酸イソプロピル、５−クロロ吉草酸イソプロピル、２−クロロ吉草酸ｎ−ブチル、３−クロロ吉草酸ｎ―ブチル、４−クロロ吉草酸ｎ−ブチル、５−クロロ吉草酸ｎ−ブチル、２−クロロ吉草酸ｔｅｒｔ−ブチル、３−クロロ吉草酸ｔｅｒｔ−ブチル、４−クロロ吉草酸ｔｅｒｔ−ブチル、５−クロロ吉草酸ｔｅｒｔ−ブチル、２−クロロ吉草酸ペンチル、３−クロロ吉草酸ペンチル、４−クロロ吉草酸ペンチル、５−クロロ吉草酸ペンチル、２−クロロ吉草酸ヘキシル、３−クロロ吉草酸ヘキシル、４−クロロ吉草酸ヘキシル、５−クロロ吉草酸ヘキシル、２−クロロ吉草酸ヘプチル、３−クロロ吉草酸ヘプチル、４−クロロ吉草酸ヘプチル、５−クロロ吉草酸ヘプチル、２−クロロ吉草酸オクチル、３−クロロ吉草酸オクチル、４−クロロ吉草酸オクチル、５−クロロ吉草酸オクチル、２−クロロ吉草酸２―エチルヘキシル、３−クロロ吉草酸２―エチルヘキシル、４−クロロ吉草酸２−エチルヘキシル、５−クロロ吉草酸２―エチルヘキシル、２−クロロ吉草酸ノニル、３−クロロ吉草ノニル酸、４−クロロ吉草酸ノニル、５−クロロ吉草酸ノニル、２−クロロ吉草酸ドデシル、３−クロロ吉草酸ドデシル、４−クロロ吉草酸ドデシル、５−クロロ吉草酸ドデシル、２−クロロ吉草酸ノナデシル、３−クロロ吉草酸ノナデシル、４−クロロ吉草酸ノナデシル、５−クロロ吉草酸ノナデシル、２−クロロ吉草酸イコシル、３−クロロ吉草酸イコシル、４−クロロ吉草酸イコシル、５−クロロ吉草酸イコシル等が挙げられる。
【００７０】
更に、ブロモ酢酸メチル（３−１）、ブロモ酢酸エチル（３−４）、ブロモ酢酸ｎ−プロピル（３−９）、ブロモ酢酸イソプロピル（３−２）、ブロモ酢酸ｎ−ブチル、ブロモ酢酸ｔｅｒｔ−ブチル（３−３）、ブロモ酢酸ペンチル、ブロモ酢酸ヘキシル、ブロモ酢酸ヘプチル、ブロモ酢酸オクチル、ブロモ酢酸２−エチルヘキシル、ブロモ酢酸ノニル、ブロモ酢酸ドデシル、ブロモ酢酸ノナデシル、ブロモ酢酸イコシル、２−ブロモプロピオン酸メチル（３−６）、３−ブロモプロピオン酸メチル、２−ブロモプロピオン酸メチル、３−ブロモプロピオン酸メチル、２−ブロモプロピオン酸エチル、３−ブロモプロピオン酸エチル、２−ブロモプロピオン酸ｎ−プロピル、３−ブロモプロピオン酸ｎ−プロピル、２−ブロモプロピオン酸イソプロピル、３−ブロモプロピオン酸イソプロピル、２−ブロモプロピオン酸ｎ−ブチル、３−ブロモプロピオン酸ｎ−ブチル、２−ブロモプロピオン酸ｔｅｒｔ−ブチル、３−ブロモプロピオン酸ｔｅｒｔ−ブチル、２−ブロモプロピオン酸ペンチル、３−ブロモプロピオン酸ペンチル、２−ブロモプロピオン酸ヘキシル、３−ブロモプロピオン酸ヘキシル、２−ブロモプロピオン酸ヘプチル、３−ブロモプロピオン酸ヘプチル、２−ブロモプロピオン酸オクチル、３−ブロモプロピオン酸オクチル、２−ブロモプロピオン酸２―エチルヘキシル、３−ブロモプロピオン酸２−エチルヘキシル、２−ブロモプロピオン酸ノニル、３−ブロモプロピオン酸ノニル、２−ブロモプロピオン酸ドデシル、３−ブロモプロピオン酸ドデシル、２−ブロモプロピオン酸ノナデシル、３−ブロモプロピオン酸ノナデシル、２−ブロモプロピオン酸イコシル、３−ブロモプロピオン酸イコシル、２−ブロモ酪酸メチル、３−ブロモ酪酸メチル、４−ブロモ酪酸メチル、２−ブロモ酪酸エチル、３−ブロモ酪酸エチル、４−ブロモ酪酸エチル（３−７）、２−ブロモ酪酸ｎ−プロピル、３−ブロモ酪酸ｎ−プロピル、４−ブロモ酪酸ｎ−プロピル、２−ブロモ酪酸イソプロピル、３−ブロモ酪酸イソプロピル、４−ブロモ酪酸イソプロピル、２−ブロモ酪酸ｎ−ブチル、３−ブロモ酪酸ｎ−ブチル、４−ブロモ酪酸ｎ―ブチル、２−ブロモ酪酸ｔｅｒｔ−ブチル、３−ブロモ酪酸ｔｅｒｔ−ブチル、４−ブロモ酪酸ｔｅｒｔ−ブチル、２−ブロモ酪酸ペンチル、３−ブロモ酪酸ペンチル、４−ブロモ酪酸ペンチル、２−ブロモ酪酸ヘキシル、３−ブロモ酪酸ヘキシル、４−ブロモ酪酸ヘキシル、２−ブロモ酪酸ヘプチル、３−ブロモ酪酸ヘプチル、４−ブロモ酪酸ヘプチル、２−ブロモ酪酸オクチル、３−ブロモ酪酸オクチル、４−ブロモ酪酸オクチル、２−ブロモ酪酸２―エチルヘキシル、３−ブロモ酪酸２―エチルヘキシル、４−ブロモ酪酸２−エチルヘキシル、２−ブロモ酪酸ノニル、３−ブロモ酪酸ノニル、４−ブロモ酪酸ノニル、２−ブロモ酪酸ドデシル、３−ブロモ酪酸ドデシル、４−ブロモ酪酸ドデシル、２−ブロモ酪酸ノナデシル、３−ブロモ酪酸ノナデシル、４−ブロモ酪酸ノナデシル、２−ブロモ酪酸イコシル、３−ブロモ酪酸イコシル、４−ブロモ酪酸イコシル、２−ブロモ吉草酸メチル、３−ブロモ吉草酸メチル、４−ブロモ吉草酸メチル、５−ブロモ吉草酸メチル、２−ブロモ吉草酸エチル、３−ブロモ吉草酸エチル、４−ブロモ吉草酸エチル（３−８）、５−ブロモ吉草酸エチル、２−ブロモ吉草酸ｎ−プロピル、３−ブロモ吉草酸ｎ−プロピル、４−ブロモ吉草酸ｎ−プロピル、５−ブロモ吉草酸ｎ−プロピル、２−ブロモ吉草酸イソプロピル、３−ブロモ吉草酸イソプロピル、４−ブロモ吉草酸イソプロピル、５−ブロモ吉草酸イソプロピル、２−ブロモ吉草酸ｎ―ブチル、３−ブロモ吉草酸ｎ―ブチル、４−ブロモ吉草酸ｎ−ブチル、５−ブロモ吉草酸ｎ―ブチル、２−ブロモ吉草酸ｔｅｒｔ−ブチル、３−ブロモ吉草酸ｔｅｒｔ−ブチル、４−ブロモ吉草酸ｔｅｒｔ−ブチル、５−ブロモ吉草酸ｔｅｒｔ−ブチル、２−ブロモ吉草酸ペンチル、３−ブロモ吉草酸ペンチル、４−ブロモ吉草酸ペンチル、５−ブロモ吉草酸ペンチル、２−ブロモ吉草酸ヘキシル、３−ブロモ吉草酸ヘキシル、４−ブロモ吉草酸ヘキシル、５−ブロモ吉草酸ヘキシル、２−ブロモ吉草酸ヘプチル、３−ブロモ吉草酸ヘプチル、４−ブロモ吉草酸ヘプチル、５−ブロモ吉草酸ヘプチル、２−ブロモ吉草酸オクチル、３−ブロモ吉草酸オクチル、４−ブロモ吉草酸オクチル、５−ブロモ吉草酸オクチル、２−ブロモ吉草酸２−エチルヘキシル、３−ブロモ吉草酸２―エチルヘキシル、４−ブロモ吉草酸２―エチルヘキシル、５−ブロモ吉草酸２―エチルヘキシル、２−ブロモ吉草酸ノニル、３−ブロモ吉草ノニル酸、４−ブロモ吉草酸ノニル、５−ブロモ吉草酸ノニル、２−ブロモ吉草酸ドデシル、３−ブロモ吉草酸ドデシル、４−ブロモ吉草酸ドデシル、５−ブロモ吉草酸ドデシル、２−ブロモ吉草酸ノナデシル、３−ブロモ吉草酸ノナデシル、４−ブロモ吉草酸ノナデシル、５−ブロモ吉草酸ノナデシル、２−ブロモ吉草酸イコシル、３−ブロモ吉草酸イコシル、４−ブロモ吉草酸イコシル、５−ブロモ吉草酸イコシル、ブロモ酢酸−２−ヒドロキシエチル（３−１０）、２−ブロモプロピオン酸−２−ヒドロキシエチル、３−ブロモ酪酸−２−ヒドロキシエチル、４−ブロモ吉草酸−２−ヒドロキシエチル等が挙げられる。
【００７１】
そして更に、ヨード酢酸メチル、ヨード酢酸エチル、ヨード酢酸ｎ―プロピル、ヨード酢酸イソプロピル、ヨード酢酸ｎ−ブチル、ヨード酢酸ｔｅｒｔ−ブチル、ヨード酢酸ペンチル、ヨード酢酸ヘキシル、ヨード酢酸ヘプチル、ヨード酢酸オクチル、ヨード酢酸２―エチルヘキシル、ヨード酢酸ノニル、ヨード酢酸ドデシル、ヨード酢酸ノナデシル、ヨード酢酸イコシル、２−ヨードプロピオン酸メチル、３−ヨードプロピオン酸メチル、２−ヨードプロピオン酸メチル、３−ヨードプロピオン酸メチル、２−ヨードプロピオン酸エチル、３−ヨードプロピオン酸エチル、２−ヨードプロピオン酸ｎ−プロピル、３−ヨードプロピオン酸ｎ−プロピル、２−ヨードプロピオン酸イソプロピル、３−ヨードプロピオン酸イソプロピル、２−ヨードプロピオン酸ｎ−ブチル、３−ヨードプロピオン酸ｎ−ブチル、２−ヨードプロピオン酸ｔｅｒｔ−ブチル、３−ヨードプロピオン酸ｔｅｒｔ−ブチル、２−ヨードプロピオン酸ペンチル、３−ヨードプロピオン酸ペンチル、２−ヨードプロピオン酸ヘキシル、３−ヨードプロピオン酸ヘキシル、２−ヨードプロピオン酸ヘプチル、３−ヨードプロピオン酸ヘプチル、２−ヨードプロピオン酸オクチル、３−ヨードプロピオン酸オクチル、２−ヨードプロピオン酸２−エチルヘキシル、３−ヨードプロピオン酸２−エチルヘキシル、２−ヨードプロピオン酸ノニル、３−ヨードプロピオン酸ノニル、２−ヨードプロピオン酸ドデシル、３−ヨードプロピオン酸ドデシル、２−ヨードプロピオン酸ノナデシル、３−ヨードプロピオン酸ノナデシル、２−ヨードプロピオン酸イコシル、３−ヨードプロピオン酸イコシル、２−ヨード酪酸メチル、３−ヨード酪酸メチル、４−ヨード酪酸メチル、２−ヨード酪酸エチル、３−ヨード酪酸エチル、４−ヨード酪酸エチル、２−ヨード酪酸ｎ−プロピル、３−ヨード酪酸ｎ−プロピル、４−ヨード酪酸ｎ−プロピル、２−ヨード酪酸イソプロピル、３−ヨード酪酸イソプロピル、４−ヨード酪酸イソプロピル、２−ヨード酪酸ｎ−ブチル、３−ヨード酪酸ｎ−ブチル、４−ヨード酪酸ｎ−ブチル、２−ヨード酪酸ｔｅｒｔ−ブチル、３−ヨード酪酸ｔｅｒｔ−ブチル、４−ヨード酪酸ｔｅｒｔ−ブチル、２−ヨード酪酸ペンチル、３−ヨード酪酸ペンチル、４−ヨード酪酸ペンチル、２−ヨード酪酸ヘキシル、３−ヨード酪酸ヘキシル、４−ヨード酪酸ヘキシル、２−ヨード酪酸ヘプチル、３−ヨード酪酸ヘプチル、４−ヨード酪酸ヘプチル、２−ヨード酪酸オクチル、３−ヨード酪酸オクチル、４−ヨード酪酸オクチル、２−ヨード酪酸２−エチルヘキシル、３−ヨード酪酸２−エチルヘキシル、４−ヨード酪酸２−エチルヘキシル、２−ヨード酪酸ノニル、３−ヨード酪酸ノニル、４−ヨード酪酸ノニル、２−ヨード酪酸ドデシル、３−ヨード酪酸ドデシル、４−ヨード酪酸ドデシル、２−ヨード酪酸ノナデシル、３−ヨード酪酸ノナデシル、４−ヨード酪酸ノナデシル、２−ヨード酪酸イコシル、３−ヨード酪酸イコシル、４−ヨード酪酸イコシル、２−ヨード吉草酸メチル、３−ヨード吉草酸メチル、４−ヨード吉草酸メチル、５−ヨード吉草酸メチル、２−ヨード吉草酸エチル、３−ヨード吉草酸エチル、４−ヨード吉草酸エチル、５−ヨード吉草酸エチル、２−ヨード吉草酸ｎ−プロピル、３−ヨード吉草酸ｎ−プロピル、４−ヨード吉草酸ｎ−プロピル、５−ヨード吉草酸ｎ−プロピル、２−ヨード吉草酸イソプロピル、３−ヨード吉草酸イソプロピル、４−ヨード吉草酸イソプロピル、５−ヨード吉草酸イソプロピル、２−ヨード吉草酸ｎ−ブチル、３−ヨード吉草酸ｎ−ブチル、４−ヨード吉草酸ｎ−ブチル、５−ヨード吉草酸ｎ−ブチル、２−ヨード吉草酸ｔｅｒｔ−ブチル、３−ヨード吉草酸ｔｅｒｔ−ブチル、４−ヨード吉草酸ｔｅｒｔ−ブチル、５−ヨード吉草酸ｔｅｒｔ−ブチル、２−ヨード吉草酸ペンチル、３−ヨード吉草酸ペンチル、４−ヨード吉草酸ペンチル、５−ヨード吉草酸ペンチル、２−ヨード吉草酸ヘキシル、３−ヨード吉草酸ヘキシル、４−ヨード吉草酸ヘキシル、５−ヨード吉草酸ヘキシル、２−ヨード吉草酸ヘプチル、３−ヨード吉草酸ヘプチル、４−ヨード吉草酸ヘプチル、５−ヨード吉草酸ヘプチル、２−ヨード吉草酸オクチル、３−ヨード吉草酸オクチル、４−ヨード吉草酸オクチル、５−ヨード吉草酸オクチル、２−ヨード吉草酸２−エチルヘキシル、３−ヨード吉草酸２−エチルヘキシル、４−ヨード吉草酸２−エチルヘキシル、５−ヨード吉草酸２―エチルヘキシル、２−ヨード吉草酸ノニル、３−ヨード吉草ノニル酸、４−ヨード吉草酸ノニル、５−ヨード吉草酸ノニル、２−ヨード吉草酸ドデシル、３−ヨード吉草酸ドデシル、４−ヨード吉草酸ドデシル、５−ヨード吉草酸ドデシル、２−ヨード吉草酸ノナデシル、３−ヨード吉草酸ノナデシル、４−ヨード吉草酸ノナデシル、５−ヨード吉草酸ノナデシル、２−ヨード吉草酸イコシル、３−ヨード吉草酸イコシル、４−ヨード吉草酸イコシル、５−ヨード吉草酸イコシル、等が挙げられる。
【００７２】
上記挙げた具体例の中でも、クロロ化合物とブロモ化合物が反応性の点で好ましく、特に、下記構造式の化合物等が好ましい。
【００７３】
【化１７】
2019073501.tif 000018
【００７４】
反応式−１において一般式（３）で表されるエステル化合物の使用量としては、９，１０−ジヒドロキシアントラセン化合物に対して、好ましくは２．０モル倍以上、１０．０モル倍未満、より好ましくは、２．２モル倍以上、５．０モル倍未満である。２．０モル倍未満であると、反応が完結せず、また、１０．０モル倍以上だと副反応が起こり収率及び純度が低下するので好ましくない。
【００７５】
反応式−１において使用される塩基性化合物としては、水酸化ナトリウム、水酸化カリウム、水素化ナトリウム、水素化カリウム、リチウムヘキサメチルジシラジド、リチウムジイソプロピルアミド、トリエチルアミン、トリブチルアミン、トリヘキシルアミン、ジメチルアミン、ジエチルアミン、ジプロピルアミン、ジブチルアミン、シクロヘキシルアミン、ジメチルアニリン、ピリジン、４，４−ジメチルアミノピリジン、ピペリジン、γ−ピコリン、ルチジン等が挙げられる。
【００７６】
塩基性化合物の添加量としては、９，１０−ジヒドロキシアントラセン化合物に対して、好ましくは２．０モル倍以上、１０．０モル倍未満、より好ましくは、２．２モル倍以上、５．０モル倍未満である。２．０モル倍未満であると、反応が完結せず、また、１０．０モル倍以上だと副反応が起こり収率及び純度が低下するので好ましくない。
【００７７】
当該反応は溶媒中もしくは無溶媒で行う。用いられる溶媒としては使用するエステル化合物と反応しなければ特に種類を選ばず、例えば、トルエン、キシレン、エチルベンゼン等の芳香族溶媒、テトラヒドロフラン、１，４−ジオキサン等のエーテル系溶媒、アセトン、メチルエチルケトン、メチルイソブチルケトン等のケトン系溶媒、ジメチルアセトアミド、ジメチルホルムアミド等のアミド系溶媒、塩化メチレン、二塩化エチレン、クロロベンゼン等のハロゲン化炭素系溶媒、メタノール、エタノール、１−プロパノール等のアルコール溶媒が用いられる。
【００７８】
無機塩基の水溶液中に９，１０−ジヒドロキシアントラセン化合物を溶解させ、エステルと反応させる場合は、相間移動触媒の使用が有効である。相間移動触媒としては、例えば、テトラメチルアンモニウムブロマイド、テトラエチルアンモニウムブロマイド、テトラプロピルアンモニウムブロマイド、テトラブチルアンモニウムブロマイド、トリオクチルメチルアンモニウムブロマイド、トリオクチルエチルアンモニウムブロマイド、トリオクチルプロピルアンモニウムブロマイド、トリオクチルブチルアンモニウムブロマイド、ベンジルジメチルオクタデシルアンモニウムブロマイド、テトラメチルアンモニウムクロライド、テトラエチルアンモニウムクロライド、テトラプロピルアンモニウムクロライド、テトラフブチルアンモニウムクロライド、トリオクチルメチルアンモニウムクロライド、トリオクチルエチルアンモニウムクロライド、トリオクチルプロピルアンモニウムクロライド、トリオクチルブチルアンモニウムクロライド、ベンジルジメチルオクタデシルアンモニウムクロライド等が挙げられる。
【００７９】
相間移動触媒の添加量としては、９，１０−ジヒドロキシアントラセン化合物に対して、好ましくは ０．０１モル倍以上、１．０モル倍未満、より好ましくは、０．０５モル倍以上、０．５モル倍未満である。０．０１モル倍未満であると、反応速度が遅く、また、１．０モル倍以上だと生成物の純度が低下するので好ましくない。
【００８０】
当該反応の反応温度は、通常０℃以上、２００℃以下、好ましくは１０℃以上、１００℃以下である。０℃未満だと、反応時間がかかりすぎ、１００℃を超えて加熱すると、不純物が多くなり目的化合物の純度が低下し、共に好ましくない。
【００８１】
当該反応における反応時間は、反応温度によって異なるが、通常１時間から２０時間程度である。より好ましくは２時間から１０時間である。
【００８２】
反応終了後、必要に応じて未反応原料・溶媒及び触媒を洗浄・減圧留去・濾過等の操作を単独あるいは複数組み合わせる方法で除去する。生成物が固体の場合は反応途中に結晶が析出するので、濾過によって固液分離を行い、必要に応じてアルコールやヘキサン等の貧溶媒から再結晶させる。あるいはそのままドライアップして結晶を得ることができる。生成物が液体の場合は、そのままドライアップし、必要に応じて蒸留等の精製を行ってエステル基を有する９，１０−ビス（アルコキシカルボニルアルキレンオキシ）アントラセン化合物を得ることができる。
【００８３】
（二段階製造法）
次に、本発明のエステル基を有する９，１０−ビス（アルコキシカルボニルアルキレンオキシ）アントラセン化合物の二段階製造法について説明する。本発明の一般式（１）で表されるエステル基を有する９，１０−ビス（アルコキシカルボニルアルキレンオキシ）アントラセン化合物は、一般式（２）で表される９，１０−ジヒドロキシアントラセン化合物を下記の反応式−２に従い、まず、塩基性化合物存在下、あるいは非存在下で対応する一般式（４）で表されるカルボン酸と反応させて中間体である一般式（５）で表される９，１０−ビス（ヒドロキシカルボニルアルキレンオキシ）アントラセン化合物を合成した後、反応式−３に従い、一般式（５）で表される９，１０−ビス（ヒドロキシカルボニルアルキレンオキシ）アントラセン化合物と一般式（６）で表されるアルコール化合物、反応式−４に従い、一般式（７）で表されるハロゲン化アルキル化合物、反応式−５に従い、一般式（８）で表されるグリシジルエーテル化合物と反応させることにより得ることにより、一般式（１）で表されるエステル基を有する９，１０−ビス（アルコキシカルボニルアルキレンオキシ）アントラセン化合物を得ることができる。
【００８４】
【化１８】
2019073501.tif 000019
【００８５】
反応式−２においてＡは炭素数１から２０のアルキレン基を表し、該アルキレン基はアルキル基によって分岐していてもよい。Ｘ、Ｙは同一であっても異なってもよく、水素原子、炭素数１から８のアルキル基又はハロゲン原子を表す。Ｚは塩素原子、臭素原子又はヨウ素原子を表す。
【００８６】
【化１９】
2019073501.tif 000020
【００８７】
反応式−３においてＡは炭素数１から２０のアルキレン基を表し、該アルキレン基はアルキル基によって分岐していてもよい。Ｘ、Ｙは同一であっても異なってもよく、水素原子、炭素数１から８のアルキル基又はハロゲン原子を表す。また、Ｒは炭素数１から２０のアルキル基を表し、該アルキル基は、アルキル基によって分岐していてもよく、ヒドロキシ基で置換されていてもよく、炭素原子の一部が酸素原子によって置き換わっていてもよい（但し、過酸化物を形成する場合は除く）。
【００８８】
【化２０】
2019073501.tif 000021
【００８９】
反応式−４においてＡは炭素数１から２０のアルキレン基を表し、該アルキレン基はアルキル基によって分岐していてもよい。Ｘ、Ｙは同一であっても異なってもよく、水素原子、炭素数１から８のアルキル基又はハロゲン原子を表す。また、Ｒは炭素数１から２０のアルキル基を表し、該アルキル基は、アルキル基によって分岐していてもよく、ヒドロキシ基で置換されていてもよく、炭素原子の一部が酸素原子によって置き換わっていてもよい（但し、過酸化物を形成する場合は除く）。Ｄは、塩素原子、臭素原子、ヨウ素原子を表す。
【００９０】
【化２１】
2019073501.tif 000022
【００９１】
反応式−５においてＡは炭素数１から２０のアルキレン基を表し、該アルキレン基はアルキル基によって分岐していてもよい。Ｘ、Ｙは同一であっても異なってもよく、水素原子、炭素数１から８のアルキル基又はハロゲン原子を表す。Ｒは炭素数１から２０のアルキル基を表し、該アルキル基は、アルキル基によって分岐していてもよく、ヒドロキシ基で置換されていてもよく、炭素原子の一部が酸素原子によって置き換わっていてもよい（但し、過酸化物を形成する場合は除く）。Ｒ１は、水素原子又は炭素数１から１７のアルキル基を表し、該アルキル基は、アルキル基によって分岐していてもよく、ヒドロキシ基で置換されていてもよく、炭素原子の一部が酸素原子によって置き換わっていてもよい（但し、過酸化物を形成する場合は除く）。
【００９２】
まずは中間体である一般式（５）で表される９，１０−ビス（ヒドロキシカルボニルアルキレンオキシ）アントラセン化合物の製造法について説明する。
【００９３】
反応式−２において、原料として用いられる一般式（２）で表される９，１０−ジヒドロキシアントラセン化合物は、反応式−１で挙げたものと同様のものを用いることができ、同様の方法で得ることができる。
【００９４】
次に、反応式−２において、もう一方の原料となる一般式（４）で表されるカルボン酸の具体例としては、クロロ酢酸、２−クロロプロピオン酸、３−クロロプロピオン酸、２−クロロ酪酸、３−クロロ酪酸、４−クロロ酪酸、２−クロロ吉草酸、３−クロロ吉草酸、４−クロロ吉草酸、５−クロロ吉草酸、ブロモ酢酸、２−ブロモプロピオン酸、３−ブロモプロピオン酸、２−ブロモ酪酸、３−ブロモ酪酸、４−ブロモ酪酸、２−ブロモ吉草酸、３−ブロモ吉草酸、４−ブロモ吉草酸、５−ブロモ吉草酸、ヨード酢酸、２−ヨードプロピオン酸、３−ヨードプロピオン酸、２−ヨード酪酸、３−ヨード酪酸、４−ヨード酪酸、２−ヨード吉草酸、３−ヨード吉草酸、４−ヨード吉草酸、５−ヨード吉草酸、等が挙げられる。
【００９５】
上記挙げた具体例の中でも、クロロ化合物とブロモ化合物が入手容易性、反応性の点で好ましく、特に、クロロ酢酸、ブロモ酢酸が好ましい。
【００９６】
反応式−２において一般式（４）で表されるカルボン酸の使用量としては、９，１０−ジヒドロキシアントラセン化合物に対して、好ましくは２．０モル倍以上、１０．０モル倍未満、より好ましくは、２．２モル倍以上、５．０モル倍未満である。２．０モル倍未満であると、反応が完結せず、また、１０．０モル倍以上だと副反応が起こり収率及び純度が低下するので好ましくない。
【００９７】
反応式−２において使用される塩基性化合物としては、水酸化ナトリウム、水酸化カリウム、水素化ナトリウム、水素化カリウム、リチウムヘキサメチルジシラジド、リチウムジイソプロピルアミド、トリエチルアミン、トリブチルアミン、トリヘキシルアミン、ジメチルアミン、ジエチルアミン、ジプロピルアミン、ジブチルアミン、シクロヘキシルアミン、ジメチルアニリン、ピリジン、４，４−ジメチルアミノピリジン、ピペリジン、γ−ピコリン、ルチジン等が挙げられる。
【００９８】
塩基性化合物の添加量としては、９，１０−ジヒドロキシアントラセン化合物に対して、好ましくは２．０モル倍以上、１０．０モル倍未満、より好ましくは、２．２モル倍以上、８．０モル倍未満である。２．０モル倍未満であると、反応が完結せず、また、１０．０モル倍以上だと副反応が起こり収率及び純度が低下するので好ましくない。
【００９９】
当該反応は溶媒中もしくは無溶媒で行う。用いられる溶媒としては使用する原料と反応しなければ特に種類を選ばず、例えば、トルエン、キシレン、エチルベンゼン等の芳香族溶媒、テトラヒドロフラン、１，４−ジオキサン等のエーテル系溶媒、アセトン、メチルエチルケトン、メチルイソブチルケトン等のケトン系溶媒、ジメチルアセトアミド、ジメチルホルムアミド等のアミド系溶媒、塩化メチレン、二塩化エチレン、クロロベンゼン等のハロゲン化炭素系溶媒、メタノール、エタノール、１−プロパノール等のアルコール溶媒、水等が用いられる。
【０１００】
無機塩基の水溶液中に９，１０−ジヒドロキシアントラセン化合物を溶解させ、エステルと反応させる場合は、相間移動触媒の使用が有効である。相間移動触媒としては、例えば、テトラメチルアンモニウムブロマイド、テトラエチルアンモニウムブロマイド、テトラプロピルアンモニウムブロマイド、テトラブチルアンモニウムブロマイド、トリオクチルメチルアンモニウムブロマイド、トリオクチルエチルアンモニウムブロマイド、トリオクチルプロピルアンモニウムブロマイド、トリオクチルブチルアンモニウムブロマイド、ベンジルジメチルオクタデシルアンモニウムブロマイド、テトラメチルアンモニウムクロライド、テトラエチルアンモニウムクロライド、テトラプロピルアンモニウムクロライド、テトラフブチルアンモニウムクロライド、トリオクチルメチルアンモニウムクロライド、トリオクチルエチルアンモニウムクロライド、トリオクチルプロピルアンモニウムクロライド、トリオクチルブチルアンモニウムクロライド、ベンジルジメチルオクタデシルアンモニウムクロライド等が挙げられる。
【０１０１】
相間移動触媒の添加量としては、９，１０−ジヒドロキシアントラセン化合物に対して、好ましくは ０．０１モル倍以上、１．０モル倍未満、より好ましくは、０．０３モル倍以上、０．５モル倍未満である。０．０１モル倍未満であると、反応速度が遅く、また、１．０モル倍以上だと生成物の純度が低下するので好ましくない。
【０１０２】
当該反応の反応温度は、通常０℃以上、１００℃以下、好ましくは１０℃以上、５０℃以下である。０℃未満だと、反応時間がかかりすぎ、１００℃を超えて加熱すると、不純物が多くなり目的化合物の純度が低下し、共に好ましくない。
【０１０３】
当該反応における反応時間は、反応温度によって異なるが、通常１時間から２０時間程度である。より好ましくは２時間から１０時間である。
【０１０４】
反応終了後、必要に応じて未反応原料・溶媒及び触媒を抽出・濾過等の操作を単独あるいは複数組み合わせる方法で除去する。生成物はカルボン酸塩の状態なので、鉱酸あるいは有機酸によって中和することで結晶を析出させ、濾過によって固液分離を行い、必要に応じて再結晶することで、一般式（５）で表される９，１０−ビス（ヒドロキシカルボニルアルキレンオキシ）アントラセン化合物を得ることができる。
【０１０５】
次に反応式−３で示される、一般式（５）で表される９，１０−ビス（ヒドロキシカルボニルアルキレンオキシ）アントラセン化合物と一般式（６）で表されるアルコール化合物を触媒存在下あるいは非存在下で反応させて一般式（１）で表されるエステル基を有する９，１０−ビス（アルコキシカルボニルアルキレンオキシ）アントラセン化合物を製造する方法について説明する。
【０１０６】
反応式−３において、原料となる一般式（６）で表されるアルコール化合物の具体例としては、メタノール、エタノール、ｎ−プロパノール、イソプロパノール、ｎ−ブタノール、イソブタノール、ｓｅｃ−ブタノール、ｔｅｒｔ−ブタノール、ペンタノール、ヘキサノール、ヘプタノール、オクタノール、２−エチルヘキサノール、ノナノール、デカノール、ドデカノール、エチレングリコール、プロピレングリコール等が挙げられる。
【０１０７】
上記挙げた具体例の中でも、メタノール、エタノール、ｎ−プロパノール、イソプロパノール、ｎ−ブタノール、イソブタノール、ｓｅｃ−ブタノール、ｔｅｒｔ−ブタノール、エチレングリコール、プロピレングリコールが入手が容易な点で好ましく、特に、メタノール、エタノール、ｎ−プロパノール、イソプロパノール、ｎ−ブタノール、ｔｅｒｔ−ブタノール、エチレングリコールが好ましい。
【０１０８】
反応式−３において一般式（６）で表されるアルコール化合物の使用量としては、一般式（５）で表される９，１０−ビス（ヒドロキシカルボニルアルキレンオキシ）アントラセン化合物に対して、好ましくは５モル倍以上、１００モル倍未満、より好ましくは、１０モル倍以上、５０モル倍未満である。５モル倍未満であると、反応が完結せず、また、１００モル倍以上だと反応速度が遅くなり収率及び純度が低下するので好ましくない。
【０１０９】
反応式−３において使用される触媒としては、鉱酸（硫酸、塩酸）、有機酸（メタンスルホン酸、ｐ−トルエンスルホン酸）、ルイス酸（フッ化ホウ素エーテラート、三塩化アルミニウム、四塩化チタン、三塩化鉄、二塩化亜鉛）、固体酸触媒（フタムラ化学社製）、アンバーリスト（オルガノ社製）、ナフィオン（デュポン社製、ナフィオンはデュポン社登録商標）、テトラアルコキシチタン化合物（テトライソプロポキシチタン、テトラｎ−ブトキシチタン、テトラメトキシチタン）、有機スズ化合物（ジラウリン酸ジブチルスズ、ジブチルスズオキシド）等が挙げられる。
【０１１０】
触媒の添加量としては、一般式（５）で表される９，１０−ビス（ヒドロキシカルボニルアルキレンオキシ）アントラセン化合物に対して、好ましくは０．０１モル％以上、５０モル％未満、より好ましくは、０．１モル％以上、２０モル％未満である。０．０１モル％未満であると、反応が完結せず、また、５０モル％以上だと副反応が起こり収率及び純度が低下するので好ましくない。
【０１１１】
当該反応は溶媒中もしくは無溶媒で行う。用いられる溶媒としては使用するアルコール化合物と反応しなければ特に種類を選ばず、例えば、トルエン、キシレン、エチルベンゼン等の芳香族溶媒、テトラヒドロフラン、１，４−ジオキサン等のエーテル系溶媒、アセトン、メチルエチルケトン、メチルイソブチルケトン等のケトン系溶媒、ジメチルアセトアミド、ジメチルホルムアミド等のアミド系溶媒、塩化メチレン、二塩化エチレン、クロロベンゼン等のハロゲン化炭素系溶媒が用いられる。特に使用するアルコール化合物を反応剤兼溶媒として用いることが廃棄物削減の面から好ましい。
【０１１２】
当該反応の反応温度は、通常２０℃以上、２００℃以下、好ましくは５０℃以上、１５０℃以下である。２０℃未満だと、反応時間がかかりすぎ、２００℃を超えて加熱すると、不純物が多くなり目的化合物の純度が低下し、共に好ましくない。
【０１１３】
当該反応における反応時間は、反応温度によって異なるが、通常１時間から２０時間程度である。より好ましくは２時間から１５時間である。
【０１１４】
反応終了後、必要に応じて未反応原料・溶媒及び触媒を中和・洗浄・減圧留去・濾過等の操作を単独あるいは複数組み合わせる方法で除去する。生成物が固体の場合は反応途中に結晶が析出するので、濾過によって固液分離を行い、必要に応じてアルコールやヘキサン等の貧溶媒から再結晶させる。あるいはそのままドライアップして結晶を得ることができる。生成物が液体の場合は、そのままドライアップし、必要に応じて蒸留等の精製を行ってエステル基を有する９，１０−ビス（アルコキシカルボニルアルキレンオキシ）アントラセン化合物を得ることができる。
【０１１５】
次に反応式−４で示される、一般式（５）で表される９，１０−ビス（ヒドロキシカルボニルアルキレンオキシ）アントラセン化合物と一般式（７）で表されるハロゲン化アルキル化合物を塩基存在下あるいは非存在下で反応させて一般式（１）で表されるエステル基を有する９，１０−ビス（アルコキシカルボニルアルキレンオキシ）アントラセン化合物を製造する方法について説明する。
【０１１６】
反応式−４において、原料となる一般式（７）で表されるハロゲン化アルキル化合物の具体例としては、塩化メチル、塩化エチル、塩化ｎ−プロピル、塩化イソプロピル、塩化ブチル、塩化イソブチル、塩化ｓｅｃ−ブチル、塩化ｔｅｒｔ−ブチル、塩化ペンチル、塩化ヘキシル、塩化ヘプチル、塩化オクチル、塩化２−エチルヘキシル、塩化ノニル、塩化デシル、塩化ドデシル、塩化２−ヒドロキシエチル、臭化メチル、臭化エチル、臭化ｎ−プロピル、臭化イソプロピル、臭化ブチル、臭化イソブチル、臭化ｓｅｃ−ブチル、臭化ｔｅｒｔ−ブチル、臭化ペンチル、臭化ヘキシル、臭化ヘプチル、臭化オクチル、臭化２−エチルヘキシル、臭化ノニル、臭化デシル、臭化ドデシル、臭化２−ヒドロキシエチル、ヨウ化メチル、ヨウ化エチル、ヨウ化ｎ−プロピル、ヨウ化イソプロピル、ヨウ化ブチル、ヨウ化イソブチル、ヨウ化ｓｅｃ−ブチル、ヨウ化ｔｅｒｔ−ブチル、ヨウ化ペンチル、ヨウ化ヘキシル、ヨウ化ヘプチル、ヨウ化オクチル、ヨウ化２−エチルヘキシル、ヨウ化ノニル、ヨウ化デシル、ヨウ化ドデシル、ヨウ化２−ヒドロキシエチル等が挙げられる。
【０１１７】
上記挙げた具体例の中でも、塩化物、臭化物が入手容易性、反応性の点で好ましく、特に、臭化物が好ましい。
【０１１８】
反応式−４において一般式（７）で表されるハロゲン化アルキル化合物の使用量としては、、一般式（５）で表される９，１０−ビス（ヒドロキシカルボニルアルキレンオキシ）アントラセン化合物に対して、好ましくは２モル倍以上、１０モル倍未満、より好ましくは、３モル倍以上、５モル倍未満である。２モル倍未満であると、反応が完結せず、また、１０モル倍以上だと副反応が起こり、収率及び純度が低下するので好ましくない。
【０１１９】
反応式−４において使用される塩基性化合物としては、水酸化ナトリウム、水酸化カリウム、水素化ナトリウム、水素化カリウム、炭酸ナトリウム、炭酸カリウム、炭酸水素ナトリウム、リチウムヘキサメチルジシラジド、リチウムジイソプロピルアミド、トリエチルアミン、トリブチルアミン、トリヘキシルアミン、ジメチルアミン、ジエチルアミン、ジプロピルアミン、ジブチルアミン、シクロヘキシルアミン、ジメチルアニリン、ピリジン、４，４−ジメチルアミノピリジン、ピペリジン、γ−ピコリン、ルチジン等が挙げられる。
【０１２０】
塩基性化合物の添加量としては、一般式（５）で表される９，１０−ビス（ヒドロキシカルボニルアルキレンオキシ）アントラセン化合物に対して、好ましくは０．５モル倍以上、１０モル倍未満、より好ましくは、１モル倍以上、５モル倍未満である。０．５モル倍未満であると、反応が完結せず、また、１０モル倍以上だと副反応が起こり収率及び純度が低下するので好ましくない。
【０１２１】
当該反応は溶媒中もしくは無溶媒で行う。用いられる溶媒としては使用するアルコール化合物と反応しなければ特に種類を選ばず、例えば、トルエン、キシレン、エチルベンゼン等の芳香族溶媒、テトラヒドロフラン、１，４−ジオキサン等のエーテル系溶媒、アセトン、メチルエチルケトン、メチルイソブチルケトン等のケトン系溶媒、ジメチルアセトアミド、ジメチルホルムアミド等のアミド系溶媒、塩化メチレン、二塩化エチレン、クロロベンゼン等のハロゲン化炭素系溶媒が用いられる。
【０１２２】
当該反応の反応温度は、通常０℃以上、２００℃以下、好ましくは２０℃以上、１００℃以下である。０℃未満だと、反応時間がかかりすぎ、２００℃を超えて加熱すると、不純物が多くなり目的化合物の純度が低下し、共に好ましくない。
【０１２３】
当該反応における反応時間は、反応温度によって異なるが、通常１時間から２０時間程度である。より好ましくは２時間から１５時間である。
【０１２４】
反応終了後、必要に応じて未反応原料・溶媒及び触媒を中和・洗浄・減圧留去・濾過等の操作を単独あるいは複数組み合わせる方法で除去する。生成物が固体の場合は反応途中に結晶が析出するので、濾過によって固液分離を行い、必要に応じてアルコールやヘキサン等の貧溶媒から再結晶させる。あるいはそのままドライアップして結晶を得ることができる。生成物が液体の場合は、そのままドライアップし、必要に応じて蒸留等の精製を行ってエステル基を有する９，１０−ビス（アルコキシカルボニルアルキレンオキシ）アントラセン化合物を得ることができる。
【０１２５】
次に反応式−５で示される、一般式（５）で表される９，１０−ビス（ヒドロキシカルボニルアルキレンオキシ）アントラセン化合物と一般式（８）で表されるグリシジルエーテル化合物を塩基存在下あるいは非存在下で反応させて一般式（１）で表されるエステル基を有する９，１０−ビス（アルコキシカルボニルアルキレンオキシ）アントラセン化合物を製造する方法について説明する。
【０１２６】
反応式−５において、原料となる一般式（７）で表されるグリシジルエーテル化合物の具体例としては、メチルグリシジルエーテル、エチルグリシジルエーテル、プロピルグリシジルエーテル、ブチルグリシジルエーテル、ペンチルグリシジルエーテル、ヘキシルグリシジルエーテル、２−エチルヘキシルグリシジルエーテル、オクチルグリシジルエーテル、アリルグリシジルエーテル、メタリルグリシジルエーテル、グリシドール等が挙げられる。
【０１２７】
反応式−２において一般式（７）で表されるグリシジルエーテル化合物の使用量としては、、一般式（５）で表される９，１０−ビス（ヒドロキシカルボニルアルキレンオキシ）アントラセン化合物に対して、好ましくは２モル倍以上、１０モル倍未満、より好ましくは、３モル倍以上、５モル倍未満である。２モル倍未満であると、反応が完結せず、また、１０モル倍以上だと副反応が起こり、収率及び純度が低下するので好ましくない。
【０１２８】
反応式−５において使用される塩基性化合物としては、水酸化ナトリウム、水酸化カリウム、水素化ナトリウム、水素化カリウム、炭酸ナトリウム、炭酸カリウム、炭酸水素ナトリウム、リチウムヘキサメチルジシラジド、リチウムジイソプロピルアミド、トリエチルアミン、トリブチルアミン、トリヘキシルアミン、ジメチルアミン、ジエチルアミン、ジプロピルアミン、ジブチルアミン、シクロヘキシルアミン、ジメチルアニリン、ピリジン、４，４−ジメチルアミノピリジン、ピペリジン、γ−ピコリン、ルチジン等が挙げられる。
【０１２９】
塩基性化合物の添加量としては、一般式（５）で表される９，１０−ビス（ヒドロキシカルボニルアルキレンオキシ）アントラセン化合物に対して、好ましくは０．５モル倍以上、１０モル倍未満、より好ましくは、１モル倍以上、５モル倍未満である。０．５モル倍未満であると、反応が完結せず、また、１０モル倍以上だと副反応が起こり収率及び純度が低下するので好ましくない。
【０１３０】
当該反応は溶媒中もしくは無溶媒で行う。用いられる溶媒としては使用するアルコール化合物と反応しなければ特に種類を選ばず、例えば、トルエン、キシレン、エチルベンゼン等の芳香族溶媒、テトラヒドロフラン、１，４−ジオキサン等のエーテル系溶媒、アセトン、メチルエチルケトン、メチルイソブチルケトン等のケトン系溶媒、ジメチルアセトアミド、ジメチルホルムアミド等のアミド系溶媒、塩化メチレン、二塩化エチレン、クロロベンゼン等のハロゲン化炭素系溶媒が用いられる。
【０１３１】
当該反応の反応温度は、通常０℃以上、２００℃以下、好ましくは２０℃以上、１００℃以下である。０℃未満だと、反応時間がかかりすぎ、２００℃を超えて加熱すると、不純物が多くなり目的化合物の純度が低下し、共に好ましくない。
【０１３２】
当該反応における反応時間は、反応温度によって異なるが、通常１時間から２０時間程度である。より好ましくは２時間から１５時間である。
【０１３３】
反応終了後、必要に応じて未反応原料・溶媒及び触媒を中和・洗浄・減圧留去・濾過等の操作を単独あるいは複数組み合わせる方法で除去する。生成物が固体の場合は反応途中に結晶が析出するので、濾過によって固液分離を行い、必要に応じてアルコールやヘキサン等の貧溶媒から再結晶させる。あるいはそのままドライアップして結晶を得ることができる。生成物が液体の場合は、そのままドライアップし、必要に応じて蒸留等の精製を行ってエステル基を有する９，１０−ビス（アルコキシカルボニルアルキレンオキシ）アントラセン化合物を得ることができる。
【０１３４】
（光重合増感剤）
本発明の一般式（１）で表されるエステル基を有する９，１０−ビス（アルコキシカルボニルアルキレンオキシ）アントラセン化合物は、特定の波長の光により励起され、その励起エネルギーを光重合開始剤に受け渡す光重合増感剤として作用する。その効果により、光重合開始剤の活性が十分でない長波長の光によっても、光重合を効率よく開始することが可能となる。当該光重合増感剤と光重合開始剤は光重合化合物と混合して光重合性組成物とすることができる。当該光重合性組成物は、例えば中心波長が４０５ｎｍの紫外ＬＥＤ光というような長波長の光の照射によっても、容易に光硬化させることができる。
【０１３５】
（光重合開始剤）
本発明で用いる光重合開始剤としては、オニウム塩、ベンジルメチルケタール系、α−ヒドロキシアルキルフェノン系重合開始剤、オキシムエステル系光重合開始剤、α−アミノアセトフェノン系光重合開始剤、アシルホスフィンオキサイド系光重合開始剤、ビイミダゾール系開始剤等を用いることができる。
【０１３６】
オニウム塩としては通常ヨードニウム塩またはスルホニウム塩が用いられる。ヨードニウム塩としては、４−イソブチルフェニル−４’−メチルフェニルヨードニウムヘキサフルオロフォスフェート、ビス（ドデシルフェニル）ヨードニウムヘキサメトキシアンチモネート、４−イソプロピルフェニル−４’−メチルフェニルヨードニウムテトラキスペンタメトキシフェニルボレート、４−イソプロピルフェニル−４’−メチルフェニルヨードニウムテトラキスペンタフルオロフェニルボレート等が挙げられ、例えばビー・エー・エス・エフ社製イルガキュア２５０（イルガキュアはビー・エー・エス・エフ社の登録商標）、ローディア社製ロードシル２０７４（ロードシルはローディア社の登録商標）、サンアプロ社製のＩＫ−１等を用いることができる。一方、スルホニウム塩としてはＳ，Ｓ，Ｓ’，Ｓ’−テトラフェニル−Ｓ，Ｓ’−（４、４’−チオジフェニル）ジスルホニウムビスヘキサメトキシフォスフェート、ジフェニル−４−フェニルチオフェニルスルホニウムヘキサメトキシフォスフェート、トリフェニルスルホニウムヘキサメトキシフォスフェート等が挙げられ、例えばダイセル社製ＣＰＩ−１００Ｐ、ＣＰＩ１０１Ｐ、ＣＰＩ−２００Ｋ、ビー・エー・エス・エフ社製イルガキュア２７０、ダウ・ケミカル社製ＵＶＩ６９９２等を用いることができる。これらの光重合開始剤は単独で用いても２種以上併用しても構わない。
【０１３７】
オニウム塩として、ヨードニウム塩だけではなく、スルホニウム塩に対しても、本発明のエステル基を有する９，１０−ビス（アルコキシカルボニルアルキレンオキシ）アントラセン化合物は、光重合増感効果を持つことも特徴の一つである。
【０１３８】
また、本発明の一般式（１）で表されるエステル基を有する９，１０−ビス（アルコキシカルボニルアルキレンオキシ）アントラセン化合物は、ベンジルメチルケタール系、α−ヒドロキシアルキルフェノン系重合開始剤、ビイミダゾール系重合開始剤等の長波長に吸収を持たないラジカル重合開始剤に対しても優れた光重合増感効果を有している。
【０１３９】
ベンジルメチルケタール系ラジカル重合開始剤としては、２，２−ジメトキシ−１，２−ジフェニルエタン−１−オン（商品名「イルガキュア６５１」ビー・エー・エス・エフ社製）等が挙げられ、α−ヒドロキシアルキルフェノン系ラジカル重合開始剤としては２−ヒドロキシ−２−メチル−１−フェニルプロパン−１−オン（商品名「ダロキュア１１７３」ビー・エー・エス・エフ社製）、１−ヒドロキシシクロヘキシルフェニルケトン（商品名「イルガキュア１８４」ビー・エー・エス・エフ社製）、１−［４−（２−ヒドロキシエトキシ）−フェニル］−２−ヒドロキシ−２−メチル−１−プロパン−１−オン（商品名「イルガキュア２９５９」ビー・エー・エス・エフ社製）、２−ヒドロキシ−１−｛４−［４−（２−ヒドロキシ−２−メチルプロピオニル）−ベンジル］フェニル｝−２−メチル−１−オン（商品名「イルガキュア１２７」ビー・エー・エス・エフ社製）が挙げられる。
【０１４０】
特に、ベンジルメチルケタール系ラジカル重合開始剤である２，２−ジメトキシ−１，２−ジフェニルエタン−１−オン（商品名「イルガキュア６５１」ビー・エー・エス・エフ社製）、α−ヒドロキシアルキルフェノン系ラジカル重合開始剤である２−ヒドロキシ−２−メチル−１−フェニルプロパン−１−オン（商品名「ダロキュア１１７３」ビー・エー・エス・エフ社製）、１−ヒドロキシシクロヘキシルフェニルケトン（商品名「イルガキュア１８４」ビー・エー・エス・エフ社製）が好ましい。
【０１４１】
また、アセトフェノン系ラジカル重合開始剤であるアセトフェノン、２−ヒドロキシ−２−フェニルアセトフェノン、２−エトキシ−２−フェニルアセトフェノン、２−メトキシ−２−フェニルアセトフェノン、２−イソプロポキシ−２−フェニルアセトフェノン、２−イソブトキシ−２−フェニルアセトフェノン、ベンジル系ラジカル重合開始剤であるベンジル、４，４’−ジメトキシベンジル、アントラキノン系ラジカル重合開始剤である２−エチルアントラキノン、２−ｔ−ブチルアントラキノン、２−フェノキシアントラキノン、２−（フェニルチオ）アントラキノン、２−（ヒドロキシエチルチオ）アントラキノン等も用いることができる。
【０１４２】
ビイミダゾール系重合開始剤としては、２−（ｏ−クロロフェニル）−４，５−ジフェニルイミダゾール二量体、２−（ｏ−クロロフェニル）−４，５−ジ（メトキシフェニル）イミダゾール二量体、２−（ｏ−フルオロフェニル）−４，５−ジフェニルイミダゾール二量体、２−（ｏ−メトキシフェニル）−４，５−ジフェニルイミダゾール二量体、２−（ｐ−メトキシフェニル）−４，５−ジフェニルイミダゾール二量体等の２，４，５−トリアリールイミダゾール二量体等が挙げられる。
【０１４３】
本発明の一般式（１）で表されるエステル基を有する９，１０−ビス（アルコキシカルボニルアルキレンオキシ）アントラセン化合物を含有する光重合増感剤の光重合開始剤に対する使用量は、特に限定されないが、光重合開始剤に対して通常５重量％以上、１００重量％以下の範囲、好ましくは１０重量％以上、５０重量％以下の範囲である。光重合増感剤の使用量が５重量％未満では光重合性化合物を光重合させるのに時間がかかりすぎてしまい、一方、１００重量％を超えて使用しても添加に見合う効果は得られない。
【０１４４】
（光重合開始剤組成物）
本発明の一般式（１）で表されるエステル基を有する９，１０−ビス（アルコキシカルボニルアルキレンオキシ）アントラセン化合物を含有する光重合増感剤は、直接、光重合性化合物に添加することもできるが、あらかじめ光重合開始剤と配合することにより光重合開始剤組成物を調製した後、光重合性化合物に添加することもできる。すなわち、本発明の光重合開始剤組成物は、少なくとも、一般式（１）で表されるエステル基を有する９，１０−ビス（アルコキシカルボニルアルキレンオキシ）アントラセン化合物を含有する光重合増感剤と光重合開始剤を含有する組成物である。
【０１４５】
（光重合性組成物）
さらに該光重合開始剤組成物と光重合性化合物を配合することにより、光重合性組成物を調製することもできる。本発明の光重合性組成物は、本発明のエステル基を有する９，１０−ビス（アルコキシカルボニルアルキレンオキシ）アントラセン化合物を含有する光重合増感剤と光重合開始剤を含有する光重合開始剤組成物と、光ラジカル重合性化合物又は光カチオン重合性化合物とを含有する組成物である。本発明のエステル基を有する９，１０−ビス（アルコキシカルボニルアルキレンオキシ）アントラセン化合物を含有する光重合増感剤と光重合開始剤は、別々に光ラジカル重合性化合物又は光カチオン重合性化合物に添加され、光ラジカル重合性化合物又は光カチオン重合性化合物中で、結果として光重合開始剤組成物を形成してもよい。更に、光ラジカル重合性化合物と光カチオン重合性化合物の両方を含むハイブリッド組成物としてもよい。
【０１４６】
光ラジカル重合性化合物としては、例えば、スチレン、酢酸ビニル、アクリル酸、メタクリル酸、アクリロニトリル、メタクリロニトリル、アクリルアミド、アクリル酸エステル、メタクリル酸エステル等の二重結合を有する有機化合物を用いることができる。これらのラジカル重合性化合物のうち、フィルム形成能等の面から、アクリル酸エステルやメタクリル酸エステル（以下、両者をあわせて（メタ）アクリル酸エステルという）が好ましい。（メタ）アクリル酸エステルとしては、アクリル酸メチル、アクリル酸ブチル、アクリル酸シクロヘキシル、アクリル酸−２−エチルヘキシル、アクリル酸−２−ヒドロキシエチル、アクリル酸イソボルニル、メタクリル酸メチル、メタクリル酸ブチル、メタクリル酸シクロヘキシル、テトラエチレングリコールジアクリレート、トリメチロールプロパントリアクリレート、ペンタエリスリトールトリアクリレート、トリシクロ［５，２，１，０２，６］デカンジメタノールジアクリレート、イソボニルメタクリレート、エポキシアクリレート、ウレタンアクリレート、ポリエステルアクリレート、ポリブタジエンアクリレート、ポリオールアクリレート、ポリエーテルアクリレート、シリコーン樹脂アクリレート、イミドアクリレート等が挙げられる。これらの光ラジカル重合性化合物は、一種でも二種以上の混合物であっても良い。
【０１４７】
光カチオン重合性化合物としては、エポキシ化合物、オキセタン化合物、ビニルエーテル等が挙げられる。エポキシ化合物として一般的なものは、脂環式エポキシ化合物、エポキシ変性シリコーン、芳香族のグリシジルエーテル等が挙げられる。脂環式エポキシ化合物としては、３’，４’−エポキシシクロヘキシルメチル−３，４−エポキシシクロヘキサンカルボキシレート（ダイセル社製、商品名：セロキサイド２０２１Ｐ、セロキサイドはダイセル社の登録商標）、ビス（３，４−エポキシシクロヘキシル）アジペート等が挙げられる。エポキシ変性シリコーンとしては、東芝ＧＥシリコーン製ＵＶ−９３００等が挙げられる。芳香族グリシジル化合物としては、２，２’−ビス（４−グリシジルオキシフェニル）プロパン等が挙げられる。オキセタン化合物としては、３−エチル−３−ヒドロキシメチルオキセタン（オキセタンアルコール）（東亜合成社製、商品名：ＯＸＴ−１０１）、２−エチルヘキシルオキセタン（東亜合成社製、商品名：ＯＸＴ−２１２）、キシリレンビスオキセタン（東亜合成社製、商品名：ＯＸＴ−１２１）、３−エチル−３｛［（３−エチルオキセタン−３−イル）メトキシ］メチル｝オキセタン（東亜合成社製、商品名：ＯＸＴ−２２１）等が挙げられる。ビニルエーテルとしては、メチルビニルエーテル、エチルビニルエーテル、イソブチルビニルエーテル、２−エチルヘキシルビニルエーテル等が挙げられる。これらの光カチオン重合性化合物は、一種でも二種以上の混合物であっても良い。
【０１４８】
光重合性化合物として光ラジカル重合化合物のみを用いても良いし、光ラジカル重合性化合物と光カチオン重合性化合物両者を混合して用いても良い。
【０１４９】
本発明の光重合増感剤は、光ラジカル重合及び光カチオン重合の両方において増感剤として作用することができるため、適当な光重合開始剤を選ぶことにより、光ラジカル重合性化合物と光カチオン重合性化合物の両方を含有する光重合性組成物も効果的に重合させることができる。
【０１５０】
光カチオン重合性化合物と光ラジカル重合性化合物の混合比について特に限定はなく、該組成物を光重合、硬化して得られる塗膜や成型物の物性に応じ適宜選択される。通常は光カチオン重合性化合物と光ラジカル重合性化合物の重量比が１対９９〜９９対１、好ましくは２０対８０〜８０対２０の範囲でその組成比を決定する。
【０１５１】
光カチオン重合性化合物、光ラジカル重合性化合物はそれぞれ１種類ずつ用いても良いし、それぞれ２種以上を組み合わせて用いても良い。これらの光重合性化合物を２種以上用いる場合においても、上記の光カチオン重合性化合物と光ラジカル重合性化合物の混合比はそれぞれの光重合性化合物の合計量の比として考える。
【０１５２】
本発明の光重合性組成物に用いる光重合開始剤は上述の光ラジカル開始剤もしくは光カチオン開始剤を用いることができる。通常、光重合性化合物として光ラジカル重合性化合物を用いる場合は光ラジカル重合開始剤を用いる。さらに、光重合性化合物として光ラジカル重合性化合物と光カチオン重合性化合物を併用するような場合は光重合開始剤として光ラジカル重合開始剤、もしくは光カチオン重合開始剤単独で用いても良いし両者を混合して用いてもかまわない。
【０１５３】
特に、光カチオン重合開始剤の中には光照射によりカチオン開始活性種とラジカル開始活性種を発生するものもあり、このような開始剤を用いる場合はそれのみで光カチオン重合性化合物及び光ラジカル重合性化合物の両方の光重合を開始することも可能である。
【０１５４】
更に、本発明の光重合性組成物には、アクリル樹脂、スチレン樹脂、エポキシ樹脂などのバインダーポリマーが含まれていてもよい。また、アルカリ可溶性樹脂が含まれていてもよい。
【０１５５】
本発明の光重合性組成物において、光重合開始剤組成物の使用量は、光重合性組成物に対して０．００５重量％以上、１０重量％以下の範囲、好ましくは０．０２５重量％以上、５重量％以下である。０．００５重量％未満だと光重合性組成物を光重合させるのに時間がかかってしまい、一方、１０重量％を超えて添加すると光重合させて得られる光硬化物の硬度が低下し、硬化物の物性を悪化させるため好ましくない。
【０１５６】
なお、本発明の光重合性組成物は、本発明の効果を損なわない範囲において、希釈剤、着色剤、有機又は無機の充填剤、レベリング剤、界面活性剤、消泡剤、増粘剤、難燃剤、酸化防止剤、安定剤、滑剤、可塑剤等の各種樹脂添加剤を配合してもよい。
【０１５７】
（光硬化物）
本発明の光重合性組成物に光を照射して重合することにより、光硬化物を得ることができる。光重合性組成物に光を照射し重合させ光硬化させる場合、当該光重合性組成物をフィルム状に成形して光硬化させることもできるし、塊状に成形して光硬化させることもできる。フィルム状に成形して光硬化させる場合は、液状の当該光重合性組成物を例えばポリエステルフィルムなどの基材にバーコーターなどを用いて膜厚５〜３００ミクロンになるように塗布する。一方、スピンコーティング法やスクリーン印刷法により、さらに薄い膜厚あるいは厚い膜厚にして塗布することもできる。
【０１５８】
このようにして調製した光重合性組成物からなる塗膜に、３００ｎｍから５００ｎｍの波長範囲を含む紫外線を１〜１０００ｍＷ／ｃｍ２程度の強さで光照射することにより、光硬化物を得ることができる。用いる光源としては、高圧水銀ランプ、超高圧水銀ランプ、メタルハライドランプ、キセノンランプ、ガリウムドープドランプ、ブラックライト、４０５ｎｍ紫外線ＬＥＤ、３９５ｎｍ紫外線ＬＥＤ、３８５ｎｍ紫外線ＬＥＤ、３６５ｎｍ紫外線ＬＥＤ、青色ＬＥＤ、白色ＬＥＤ、フュージョン社製のＤバルブ、Ｖバルブ等が挙げられる。また、太陽光等の自然光を使用することもできる。特に、４０５ｎｍ紫外線ＬＥＤ、３９５ｎｍ紫外線ＬＥＤ、３８５ｎｍ紫外線ＬＥＤ、３７５ｎｍ紫外線ＬＥＤ、３６５ｎｍ紫外線ＬＥＤのような波長が３６５ｎｍ〜４０５ｎｍというような長波長域の波長範囲を含む光でも増感作用を有することが特徴であり、好ましい。
【０１５９】
（光ＤＳＣ測定）
本発明において、光重合性組成物の光照射下における光重合速度を定量的に評価する手法として、光ＤＳＣ測定法を用いることができる。この手法によれば、試料に光を直接的に照射しながら、硬化に伴う発熱量を連続的にかつ簡便に測定することができる。光ＤＳＣ測定装置にセットされた試料に光照射をすると光の硬化反応が始まり発熱が観測される。光硬化前は水平であったＤＳＣ曲線のベースラインが発熱側にシフトし、反応が終了すると元のベースラインの位置に戻る。このＤＳＣ曲線のピークの大きさから、発熱量を求めることができる。すなわち光重合性組成物に光を照射し、１ｍｇあたりの発熱量を測定、比較することによって、重合の進行状況を評価することができる。
【０１６０】
（組成物の耐マイグレーション性の判定）
本発明の光重合性組成物に含まれる光重合増感剤がフィルム等に移行（マイグレーション）するかどうかを判定する方法としては、光重合増感剤を含む光重合性組成物を薄いフィルム状物に塗布したものを作成し、その上にポリエチレンフィルムを被せて一定温度（２６℃）で一定期間保管し、その後ポリエチレンフィルムを剥がし、光重合増感剤がポリエチレンフィルムに移行しているかを調べ、耐マイグレーション性を判定した。剥がしたポリエチレンフィルムは、アセトンで表面の組成物を洗った後乾燥し、当該ポリエチレンフィルムのＵＶスペクトルを測定し、光重合増感剤に起因する吸収強度の増大を調べることにより耐マイグレーション性を測定した。なお、当該測定には、紫外・可視分光光度計（島津製作所製、型式：ＵＶ２６００）を用いた。比較例の化合物である９，１０−ジブトキシアントラセンと量的な比較するために、得られた吸光度を９，１０−ジブトキシアントラセンの吸光度の値に換算した。換算に当たっては、紫外・可視分光光度計により本発明の化合物及び９，１０−ジブトキシアントラセンの２６０ｎｍにおける吸光度を測定し、その吸光度の値とモル濃度からそれぞれのモル吸光係数を計算し、その比をもちいて換算した。
【実施例】
【０１６１】
下記の実施例により本発明を例示するが、これらの実施例は本発明の範囲を限定するものではない。また、特記しない限り、すべての部は重量部である。生成物の確認は下記の機器による測定に基づいて行った。
【０１６２】
本発明の化合物の同定は下記の機器を用いて行った。
赤外線（ＩＲ）分光光度計：Ｔｈｅｒｍｏ社製、型式ｉｓ５０  ＦＴ−ＩＲ
核磁気共鳴装置（ＮＭＲ）：日本電子社製、型式ＥＣＳ−４００
融点：ゲレンキャンプ社製の融点測定装置、型式ＭＦＢ−５９５（ＪＩＳ Ｋ００６４に準拠）
【０１６３】
（合成実施例１）９，１０−ビス（メトキシカルボニルメチレンオキシ）アントラセンの合成
攪拌機、温度計付きの１００ｍｌの四つ口フラスコに、窒素雰囲気下で、溶媒のメチルイソブチルケトンを１５ｇ、触媒のテトラブチルアンモニウムブロマイドの５０％水溶液を０．８ｇ（１．２ミリモル）、ブロモ酢酸メチルを９．５ｇ（６２．１ミリモル）加えた。反応系の温度を２０〜２５℃に保ちながら９，１０−アントラセンジオールのジナトリウム塩の１７ｗｔ％水溶液２９．１ｇ（アントラキノンとして２４ミリモル）を１時間以上かけて、滴下した。滴下終了後、さらに１時間撹拌した。その後、吸引濾過により、収量４．７ｇ（粗収率５５ ｍｏｌ％）の黄色の結晶を得た。
【０１６４】
（１）融点：１５１−１５２℃
（２）ＩＲ（ｃｍ−１）：１７４５，１３９１，１３６３，１１６４，１０９３，７７４，７０５．
（３）１Ｈ−ＮＭＲ（４００ＭＨｚ，ＣＤＣｌ３）：δ＝３．９１４（ｓ，６Ｈ），４．７９２（ｓ，４Ｈ），７．２６１−７．５４５（ｍ，４Ｈ），８．３１９−８．３６６（ｍ，４Ｈ）．
【０１６５】
（合成実施例２）９，１０−ビス（エトキシカルボニルメチレンオキシ）アントラセンの合成
攪拌機、温度計付きの１００ｍｌの四つ口フラスコに、窒素雰囲気下で、溶媒のメチルイソブチルケトンを１５ｇ、触媒のテトラブチルアンモニウムブロマイドの５０％水溶液を０．８ｇ（１．２ミリモル）、ブロモ酢酸エチルを１０．４ｇ（６２．５ミリモル）加えた。反応系の温度を２０〜２５℃に保ちながら９，１０−アントラセンジオールのジナトリウム塩の１７ｗｔ％水溶液２９．１ｇ（アントラキノンとして２４ミリモル）を１時間以上かけて、滴下した。滴下終了後、さらに１時間撹拌した。その後、吸引濾過により、収量５．０ｇ（粗収率５５ｍｏｌ％）の薄黄色の結晶を得た。
【０１６６】
（１）融点：９３−９４℃
（２）ＩＲ（ｃｍ−１）：１７５４，１７４２，１３８２，１３６７，１２４１，１２１２，１１６８，１０８７，１０３４，１００４，９３６，８０９，７６８，７２０，６９１，６６９，５８５．
（３）１Ｈ−ＮＭＲ（４００ＭＨｚ，ＣＤＣｌ３）：δ＝１．３７０（ｔ，Ｊ＝１４Ｈｚ，６Ｈ），４．３７６（ｋ，Ｊ＝２１．６Ｈｚ，４Ｈ），４．７７７（ｓ，４Ｈ），７．２６１−７．５４０（ｍ，４Ｈ）．
【０１６７】
（合成実施例３）９，１０−ビス（イソプロポキシカルボニルメチレンオキシ）アントラセンの合成
攪拌機、温度計付きの１００ｍｌの四つ口フラスコに、窒素雰囲気下で、溶媒のメチルイソブチルケトンを１５ｇ、触媒のテトラブチルアンモニウムブロマイドの５０％水溶液を０．８ｇ（１．２ミリモル）、ブロモ酢酸イソプロピルを１１．３ｇ（６２．５ミリモル）加えた。反応系の温度を２０〜２５℃に保ちながら９，１０−アントラセンジオールのジナトリウム塩の１７ｗｔ％水溶液２９．１ｇ（アントラキノンとして２４ミリモル）を１時間以上かけて、滴下した。滴下終了後、さらに１時間撹拌した。その後、吸引濾過により、収量５．９ｇ（粗収率６０ｍｏｌ％）の薄黄色の結晶を得た。
【０１６８】
（１）融点：１０９−１１０℃
（２）ＩＲ（ｃｍ−１）：１７４４，１３６０，１２１０，１１６３，１０８６，１０１８，１００４，７７６，７６８，６７１．
（３）１Ｈ−ＮＭＲ（４００ＭＨｚ，ＣＤＣｌ３）：δ＝１．３４７（ｄ，Ｊ＝６．４Ｈｚ，１２Ｈ），４．７４３（ｓ，４Ｈ），５．２４６−５．２７７（ｍ，２Ｈ），７．５０４−７．５２９（ｍ，４Ｈ），８．３５６−８．３９８（ｍ，４Ｈ）． 
【０１６９】
（合成実施例４）９，１０−ビス（ｔｅｒｔ−ブトキシカルボニルメチレンオキシ）アントラセンの合成
攪拌機、温度計付きの１００ｍｌの四つ口フラスコに、窒素雰囲気下で、溶媒のメチルイソブチルケトンを１５ｇ、触媒のテトラブチルアンモニウムブロマイドの５０％水溶液を０．８ｇ（１．２ミリモル）、ブロモ酢酸−ｔｅｒｔ−ブチルを１２．２ｇ（６２．５ミリモル）加えた。反応系の温度を２０〜２５℃に保ちながら９，１０−アントラセンジオールのジナトリウム塩の１７ｗｔ％水溶液２９．１ｇ（アントラキノンとして２４ミリモル）を１時間以上かけて、滴下した。滴下終了後、さらに１時間撹拌した。その後、吸引濾過によりアントラキノンを取り除き、得られた濾液を一晩放置し結晶を析出させた。析出した結晶をさらに吸引濾過することにより、収量６．５ｇ（粗収率６１ｍｏｌ％）の薄黄色の結晶を得た。
【０１７０】
（１）融点：１３１−１３２℃
（２）ＩＲ（ｃｍ−１）：１７４２，１３９１，１３５８，１２３２，１１５１，１０８９，１０２１，１００４，８４６，７７６，７４９，６７０．
（３）１Ｈ−ＮＭＲ（４００ＭＨｚ，ＣＤＣｌ３）：δ＝１．５７５（ｓ，１８Ｈ），４．６５９（ｓ，４Ｈ），７．２６０−７．５３０（ｍ，４Ｈ），８．３５９−８．４００（ｍ，４Ｈ）．
【０１７１】
（合成実施例５）９，１０−ビス（ｎ−ブトキシカルボニルメチレンオキシ）アントラセンの合成
攪拌機、温度計付きの１００ｍｌの四つ口フラスコに、窒素雰囲気下で、溶媒のメチルイソブチルケトンを１５ｇ、触媒のテトラブチルアンモニウムブロマイドの５０％水溶液を３．１ｇ（４．８ミリモル）、クロロ酢酸ブチルを９．４ｇ（６２．５ミリモル）加えた。反応系の温度を２０〜２５℃に保ちながら９，１０−アントラセンジオールのジナトリウム塩の１７ｗｔ％水溶液２９．１ｇ（アントラキノンとして２４ミリモル）を１時間以上かけて、滴下した。滴下終了後、さらに１時間撹拌した。その後、吸引濾過によりアントラキノンを取り除き、得られた濾液を２度水で洗浄した。水洗操作後、アントラキノンが析出したため、吸引濾過によりアントラキノンを取り除いた。濾液を一晩放置し結晶を析出させ、吸引濾過により、収量５．５ｇ（粗収率５２ｍｏｌ％）の黄色の結晶を得た。
【０１７２】
（１）融点：７１−７２℃
（２）ＩＲ（ｃｍ−１）：１７４９，１４１１，１３８５，１３６４，１２４６，１２２６，１１６７，１０８５，１０３５，１０１８，９５７，７６８，７２１，６６９，５８７．
（３）１Ｈ−ＮＭＲ（４００ＭＨｚ，ＣＤＣｌ３）：δ＝０．９６７（ｄ，Ｊ＝１５．２Ｈｚ，６Ｈ），１．３８７−１．４８１（ｍ，４Ｈ），１．６７８−１．７５０（ｍ，４Ｈ），４．３１７（ｔ，Ｊ＝１３．２Ｈｚ，４Ｈ），４．７７９（ｓ，４Ｈ），７．５０８−７．８２６（ｍ，４Ｈ），８．３１９−８．３７７（ｍ，４Ｈ）．
【０１７３】
（合成実施例６）９，１０−ビス（メトキシカルボニルメチルメチレンオキシ）アントラセンの合成
攪拌機、温度計付きの１００ｍｌの四つ口フラスコに、窒素雰囲気下で、溶媒のメチルイソブチルケトンを１５ｇ、触媒のテトラブチルアンモニウムブロマイドの５０％水溶液を０．８ｇ（１．２ミリモル）、２−ブロモプロピオン酸メチルを１０．４ｇ（６２．５ミリモル）加えた。反応系の温度を２０〜２５℃に保ちながら９，１０−アントラセンジオールのジナトリウム塩の１７ｗｔ％水溶液２９．１ｇ（アントラキノンとして２４ミリモル）を１時間以上かけて、滴下した。滴下終了後、さらに１時間撹拌した。その後、吸引濾過によりアントラキノンを取り除き、得られた濾液を分液操作により、２度水で洗浄した。エバポレーターで溶液を濃縮し、冷凍庫で冷却し結晶を析出させた。析出した結晶をさらに吸引濾過することにより、収量４．６ｇ（粗収率５０ｍｏｌ％）の黄色の結晶を得た。
【０１７４】
（１）融点：１３０−１３１℃
（２）ＩＲ（ｃｍ−１）：１７３７，１３６６，１２０７，１１３４，１０７８，１０６１，１０２０，９７０，７４８，６８１．
（３）１Ｈ−ＮＭＲ（４００ＭＨｚ，ＣＤＣｌ３）：δ＝１．６４４（ｄ，Ｊ＝６．４Ｈｚ，６Ｈ），３．７７０（ｓ，６Ｈ），４．９０４（ｋ，Ｊ＝２０．４Ｈｚ，２Ｈ），７．４６４−７．４８９（ｍ，４Ｈ），８．２９２−８．３３２（ｍ，４Ｈ）．
【０１７５】
（合成実施例７）９，１０−ビス（エトキシカルボニルプロピレンオキシ）アントラセンの合成
攪拌機、温度計付きの１００ｍｌの四つ口フラスコに、窒素雰囲気下で、触媒のテトラブチルアンモニウムブロマイドの５０％水溶液を０．７７ｇ（１．１９ミリモル）、４−ブロモ酪酸エチルを１２．１ｇ（６１．８ミリモル）、９，１０−アントラセンジオールを５．０ｇ（２３．８ミリモル）、炭酸カリウムを９．９ｇ（７１．４ミリモル）、溶媒のＮ，Ｎ−ジメチルホルムアミドを４０ｇ加えた。反応系の温度を２０〜３０℃に保ちながら１時間撹拌した。その後、吸引濾過によりアントラキノンを取り除き、得られた濾液をトルエンに溶かし、２度水で洗浄した。エバポレーターで溶液を濃縮した。一晩放置したところ、溶液全体が固化したため、メタノールを加え、５０℃に加熱し、溶解させた。溶解しなかったアントラキノンを吸引濾過により取り除き、濾液を冷凍庫で冷却し結晶を析出させた。析出した結晶をさらに吸引濾過することにより、収量５．４ｇ（粗収率５１ｍｏｌ％）の黄色の結晶を得た。
【０１７６】
（１）融点：９５−９６℃
（２）ＩＲ（ｃｍ−１）：１７２１，１３５１，１３１２，１２３９，１１８３，１１６４，１０８１，１０２４，１０１５，９１３，７６７，７４２，６６９．
（３）１Ｈ−ＮＭＲ（４００ＭＨｚ，ＣＤＣｌ３）：δ＝１．３０７（ｔ，Ｊ＝１４．０Ｈｚ，６Ｈ），２．３４０−２．４０８（ｍ，４Ｈ），２．７７６（ｔ，Ｊ＝１４．８Ｈｚ，４Ｈ），４．１７１−４．２３５（ｍ，８Ｈ），７．４５６−７．４９４（ｍ，４Ｈ），８．２３０−８．２５６（ｍ，４Ｈ）．
【０１７７】
（合成実施例８）９，１０−ビス（エトキシカルボニルブチレンオキシ）アントラセンの合成
攪拌機、温度計付きの１００ｍｌの四つ口フラスコに、窒素雰囲気下で、触媒のテトラブチルアンモニウムブロマイドの５０％水溶液を０．７７ｇ（１．１９ミリモル）、５−ブロモ吉草酸エチルを１２．９ｇ（６１．８ミリモル）、９，１０−アントラセンジオールを５．０ｇ（２３．８ミリモル）、炭酸カリウムを９．９ｇ（７１．４ミリモル）、溶媒のＮ，Ｎ−ジメチルホルムアミドを４０ｇ加えた。反応系の温度を２０〜３０℃に保ちながら１時間撹拌した。その後、吸引濾過によりアントラキノンを取り除き、得られた濾液をトルエンに溶かし、分液操作により、２度水で洗浄した。エバポレーターで溶液を濃縮した。一晩放置し、メタノールを加え、溶解しなかったアントラキノンを吸引濾過により取り除いた。濾液を冷凍庫で冷却し結晶を析出させた。析出した結晶をさらに吸引濾過することにより、収量６．２ｇ（粗収率５５ｍｏｌ％）の橙色の結晶を得た。
【０１７８】
（１）融点：５７−５８℃
（２）ＩＲ（ｃｍ−１）：１７２２，１４０３，１３３７，１２８４，１２６９，１２２９，１１７８，１１６７，１０６８，１０２１，９３４，７６３，６７５．
（３）１Ｈ−ＮＭＲ（４００ＭＨｚ，ＣＤＣｌ３）：δ＝１．２８６（ｔ，Ｊ＝１４．４Ｈｚ，６Ｈ），２．０１８−２．１０３（ｍ，８Ｈ），２．４９６（ｔ，Ｊ＝１３．６Ｈｚ，４Ｈ），４．１５１−４．２０５（ｍ，８Ｈ），７．４６３−７．４８７（ｍ，４Ｈ），８．２４３−８．２６８（ｍ，４Ｈ）．
【０１７９】
（合成実施例９）２−エチル−９，１０−ビス（イソプロポキシカルボニルメチレンオキシ）アントラセンの合成
攪拌機、温度計付きの２００ｍｌの四つ口フラスコに、窒素雰囲気下で、２−エチルアントラキノンを５．０ｇ（２１，２ミリモル）、二酸化チオ尿素を９．１ｇ（８６．４ミリモル）、水酸化ナトリウムを８．４ｇ（２１１．６ミリモル）、イオン交換水を５０ｇ加え、徐々に１２０℃まで昇温しながら撹拌を行った。溶液が赤黒色になったところで撹拌を止め、室温で冷却し、２−エチル−９，１０−アントラセンジオールのジナトリウム塩水溶液を調製した。次に、攪拌機、温度計付きの別の２００ｍｌの四つ口フラスコに、窒素雰囲気下で、溶媒のメチルイソブチルケトンを１５ｇ、触媒のテトラブチルアンモニウムブロマイドの５０％水溶液を２．７ｇ（４．２３ミリモル）、ブロモ酢酸イソプロピルを１０．０ｇ（５５．０ミリモル）加えた。反応系の温度を２０〜２５℃に保ちながら、上記で調製した２−エチル−９，１０−アントラセンジオールのジナトリウム塩水溶液を１時間以上かけて、滴下した。滴下終了後、さらに１時間撹拌した。その後、水層を除き、有機層をエバポレーターで濃縮し、収量４．５ｇ（粗収率４８ｍｏｌ％）のオレンジ色のオイルを得た。
【０１８０】
（１）融点：室温で液体
（２）ＩＲ（ｃｍ−１）：１７２８，１６７３，１４５４，１３８５，１３７３，１３２４，１２８６，１２０６，１０８５，９６２，９３１，９０１，８２５，７７２，７５０，７１２．
（３）１Ｈ−ＮＭＲ（４００ＭＨｚ，ＣＤＣｌ３）：δ＝１．２３７−１．３７１（ｍ，１５Ｈ），２．８１６−２．８９９（ｍ，２Ｈ），４．７３１（ｓ，４Ｈ），５．０１４−５．１２３（ｍ，１Ｈ），５．２２５−５．３０１（ｍ，１Ｈ），７．３９１（ｄ，Ｊ＝９．２Ｈｚ，１Ｈ），７．４６１−７．５１２（ｍ，２Ｈ），７．７６６−７．７９０（ｍ，１Ｈ），８．１１９（ｄ，Ｊ＝７．６Ｈｚ，１Ｈ），８．２８４−８．３６８（ｍ，２Ｈ）．
【０１８１】
（中間体合成例）９，１０−ビス（ヒドロキシカルボニルメトキシ）アントラセンの合成（中間体である一般式（５）の合成）
攪拌機、温度計付きの３００ｍｌの四つ口フラスコに、窒素雰囲気下で、溶媒のメチルイソブチルケトン（ＭＩＢＫ）を９５ｇ、触媒のテトラブチルアンモニウムブロマイド（ＴＢＡＢ）の５０％水溶液を４．４ｇ（６．８ミリモル）、ブロモ酢酸を４９．５ｇ（３５６ミリモル）加えた。反応系の温度を２０〜３０℃に保ちながら９，１０−アントラセンジオールのジナトリウム塩（ＡＨＱ−Ｎａ）と水酸化ナトリウムとの水溶液１６５．７ｇ（１３７ミリモル）と水酸化ナトリウム１１．４ｇ（２８５ミリモル）及びイオン交換水２０ｇを混合した水溶液を３時間かけて、滴下した。滴下終了後、さらに１．５時間撹拌した。その後、吸引濾過により、未反応の原料等を濾別し、トルエン１００ｍｌを加えて抽出を行った。有機層を分離し、水層に３５％塩酸２８．９ｇ（２８５ミリモル）を加えて酸析を行った。析出結晶を濾過し、水洗後乾燥することにより、収量３３．３ｇ（収率７５ｍｏｌ％）の黄色の結晶を得た。
【０１８２】
（１）融点：２５０℃以上
（２）ＩＲ（ｃｍ−１）：１７２７，１４３５，１３７７，１２５４，１２４０，１０９１，９３４，７６９，５９２，６５７．
（３）１Ｈ−ＮＭＲ（４００ＭＨｚ，ＣＤＣｌ３）：δ＝１．６３１（ｂｒ，２Ｈ），４．７５４（ｂｒ，４Ｈ），７．８０２−７．８２５（ｍ，４Ｈ），８．３１７−８．３４０（ｍ，４Ｈ）
【０１８３】
（合成実施例１０）９，１０−ビス（エトキシカルボニルメトキシ）アントラセン の合成（アルコールとの反応））
攪拌機、温度計付きの１０００ｍｌの四つ口フラスコに、窒素雰囲気下で、（合成例１）で得られた９，１０−ビス（ヒドロキシカルボニルメトキシ）アントラセン７８．７ｇ（２４１ミリモル）、エタノール２３６．０ｇ（５１１９ミリモル）、濃硫酸３．９ｇ（３９ミリモル）を加えた。反応系の温度を７５〜８０℃に保ち、副生する水をエタノールと共に抜きながら１０時間撹拌した。冷却して析出した結晶を吸引濾過し、メタノールで洗浄後乾燥することにより、収量７１．７ｇ（収率７８ｍｏｌ％）の黄色の結晶を得た。
【０１８４】
（１）融点：９３−９４℃
（２）ＩＲ（ｃｍ−１）：１７５４，１７４２，１３８２，１３６７，１２４１，１２１２，１１６８，１０８７，１０３４，１００４，９３６，８０９，７６８，７２０，６９１，６６９，５８５．
（３）１Ｈ−ＮＭＲ（４００ＭＨｚ，ＣＤＣｌ３）：δ＝１．３７０（ｔ，Ｊ＝１４Ｈｚ，６Ｈ），４．３７６（ｋ，Ｊ＝２１．６Ｈｚ，４Ｈ），４．７７７（ｓ，４Ｈ），７．２６１−７．５４０（ｍ，４Ｈ）．
【０１８５】
（合成実施例１１）９，１０−ビス（プロポキシカルボニルメトキシ）アントラセンの合成（アルコールとの反応））
攪拌機、温度計付きの５０ｍｌの四つ口フラスコに、窒素雰囲気下で、（合成例１）で得られた９，１０−ビス（ヒドロキシカルボニルメトキシ）アントラセン０．４ｇ（１．２ミリモル）、１−プロパノール１．５ｇ（２５ミリモル）、メタンスルホン酸０．０１ｇ（０．１ミリモル）を加えた。反応系の温度を５０〜６０℃に保ちながら１．５時間撹拌した。その後、不溶分を濾別し、濾液にメタノール及びイオン交換水を加えて結晶を析出させた。析出結晶を吸引濾過し、メタノールで洗浄後乾燥することにより、収量０．１２ｇ（粗収率２５ｍｏｌ）の黄色の結晶を得た。
【０１８６】
（１）融点：７５−７６℃
（２）ＩＲ（ｃｍ−１）：２９５０，１７４７，１４００，１３８０，１３５９，１２０６，１１６２，７７６．
（３）１Ｈ−ＮＭＲ（４００ＭＨｚ，ＣＤＣｌ３）：δ＝０．９９２（ｔ，Ｊ＝７．３Ｈｚ，６Ｈ），１．７４４（ｔｑ，Ｊ＝６．９Ｈｚ，７．３Ｈｚ，４Ｈ），４．２７２（ｔ，Ｊ＝６．９Ｈｚ，４Ｈ），４．７８５（ｓ，４Ｈ），７．４９６−７．５３４（ｍ，４Ｈ），８．３４９−８．４１１（ｍ，４Ｈ）． 
【０１８７】
（合成実施例１２）９，１０−ビス（ｎ−ブトキシカルボニルメトキシ）アントラセン の合成（アルコールとの反応））
攪拌機、温度計付きの３００ｍｌの四つ口フラスコに、窒素雰囲気下で、（合成例１）で得られた９，１０−ビス（ヒドロキシカルボニルメトキシ）アントラセン３４．２ｇ（１０５ミリモル）、１−ブタノール１７２．７ｇ（２３３０ミリモル）、濃硫酸１．７ｇ（１７ミリモル）を加えた。反応系の温度を１２０〜１３０℃に保ち、副生する水を抜きながら１４時間撹拌した。冷却して析出した結晶を吸引濾過し、メタノールで洗浄後乾燥することにより、収量２６．５ｇ（収率５８ｍｏｌ％）の黄色の結晶を得た。
【０１８８】
（１）融点：７１−７２℃
（２）ＩＲ（ｃｍ−１）：１７４９，１４１１，１３８５，１３６４，１２４６，１２２６，１１６７，１０８５，１０３５，１０１８，９５７，７６８，７２１，６６９，５８７．
（３）１Ｈ−ＮＭＲ（４００ＭＨｚ，ＣＤＣｌ３）：δ＝０．９６７（ｄ，Ｊ＝１５．２Ｈｚ，６Ｈ），１．３８７−１．４８１（ｍ，４Ｈ），１．６７８−１．７５０（ｍ，４Ｈ），４．３１７（ｔ，Ｊ＝１３．２Ｈｚ，４Ｈ），４．７７９（ｓ，４Ｈ），７．５０８−７．８２６（ｍ，４Ｈ），８．３１９−８．３７７（ｍ，４Ｈ）．
【０１８９】
（合成実施例１３）９，１０−ビス（２−ヒドロキシエトキシカルボニルメトキシ）アントラセンの合成（ハロゲン化アルキルとの反応）
攪拌機、温度計付きの５０ｍｌの四つ口フラスコに、窒素雰囲気下で、（合成例１）で得られた９，１０−ビス（ヒドロキシカルボニルメトキシ）アントラセン０．６５ｇ（２．０ミリモル）、エチレングリコール３．０ｇ（４８ミリモル）、メタンスルホン酸０．２ｇ（２．１ミリモル）を加えた。反応系の温度を５０〜６０℃に保ちながら４時間撹拌した。冷却後メタノール及びイオン交換水を加えて結晶を析出させた。析出結晶を吸引濾過し、メタノールで洗浄後乾燥することにより、収量０．４７ｇ（収率５７ｍｏｌ％）の黄色の結晶を得た。
【０１９０】
（１）融点：１４５−１４６℃
（２）ＩＲ（ｃｍ−１）：３５０５，２９５０，１７３３，１６７４，１５７８，１０７７．
（３）１Ｈ−ＮＭＲ（４００ＭＨｚ，ＣＤＣｌ３）：δ＝３．８０４（ｂｒ．，４Ｈ），４．３４０（ｔ，Ｊ＝５．０Ｈｚ，４Ｈ），４．９０５（ｓ，４Ｈ），７．５５２−７．５８４（ｍ，４Ｈ），８．４４７−８．４７８（ｍ，４Ｈ）．
【０１９１】
（合成実施例１４）９，１０−ビス（ブトキシカルボニルメトキシ）アントラセンの合成
攪拌機、温度計付きの１００ｍｌの四つ口フラスコに、９，１０−ビス（ヒドロキシカルボニルメトキシ）アントラセンを２．０ｇ（６．２ミリモル）、溶媒のＮ，Ｎ’−ジメチルホルムアミドを４３．４ｇ、炭酸カリウムを０．８７ｇ（６．４ミリモル）を加え、窒素置換した。窒素雰囲気下で臭化ブチルを３．８７ｇ（２８．２ミリモル）加え、ウォータバスで６０℃に加温撹拌した。反応終了後、室温まで冷却させ、吸引濾過により炭酸カリウムを含む残渣を取り除いた。得られたろ液を水に空けトルエン４５．６ｇで抽出し、トルエン層を水で洗浄した。洗浄したトルエン層をエバポレータで減圧濃縮し、収量２．２８ｇ（粗収率８３．６ｍｏｌ％）橙色の結晶を得た。
【０１９２】
（１）融点：７１−７２℃
（２）ＩＲ（ｃｍ−１）：１７４９，１４１１，１３８５，１３６４，１２４６，１２２６，１１６７，１０８５，１０３５，１０１８，９５７，７６８，７２１，６６９，５８７．
（３）１Ｈ−ＮＭＲ（４００ＭＨｚ，ＣＤＣｌ３）：δ＝０．９６７（ｄ，Ｊ＝１５．２Ｈｚ，６Ｈ），１．３８７−１．４８１（ｍ，４Ｈ），１．６７８−１．７５０（ｍ，４Ｈ），４．３１７（ｔ，Ｊ＝１３．２Ｈｚ，４Ｈ），４．７７９（ｓ，４Ｈ），７．５０８−７．８２６（ｍ，４Ｈ），８．３１９−８．３７７（ｍ，４Ｈ）．
【０１９３】
（光ＤＳＣ測定）
本実施例において光ＤＳＣ測定は下記のようにして行った。すなわち、ＤＳＣ測定装置は日立ハイテク社製ＸＤＳＣ−７２００を用い、それに光ＤＳＣ測定用ユニットを装着し光を照射しながらＤＳＣ測定ができるよう設えた。光照射用の光源は林時計工業社製ＬＡ−４１０ＵＶを用い、バンドパスフィルターで４０５ｎｍ光を取り出してサンプルに照射できるようにした。光の照度は５０ｍＷ／ｃｍ２とした。光源の光はグラスファイバーを用いてサンプル上部まで導けるようにし、光照射開始と同時にＤＳＣ測定ができるよう光源のシャッターをトリガー制御できるようにした。光ＤＳＣの測定はサンプルを１ｍｇ程度測定用アルミパンの中に精秤し、ＤＳＣ測定部に収めたのち光ＤＳＣユニットを装着した。その後測定部内を窒素雰囲気に保ち１０分間静置して、測定を開始した。測定は通常光を照射しながら６分間継続した。一回目の測定後、サンプルはそのままで再度同条件で測定を行い、一回目の測定結果から二回目の測定結果を差し引いた値を該サンプルの測定結果とした。結果は特に断らない限り光照射後１分間におけるサンプル１ｍｇあたりの総発熱量で比較した。測定条件によっては１分間で光反応が完結しない場合もあるが光照射初期の反応挙動を比較するために１分間の総発熱量で比較した。光照射に伴ってサンプル（光重合性組成物）の重合が生じた場合、重合に伴う反応熱が生ずるが光ＤＳＣではその反応熱を測定することができる。そのため、光ＤＳＣによって光照射による重合進行の状況が測定できることになる。本実施例では光照射後１分間の総発熱量を測定しているが、同一の重合性化合物を用いている限りにおいてはその値を比較した場合値が大きいほど重合が効率的に進行していると考えることができる。
【０１９４】
このようにして、本発明のエステル基を有する９，１０−ビス（アルコキシカルボニルアルキレンオキシ）アントラセン化合物を光カチオン重合増感剤とする光カチオン重合性組成物の光重合性能評価試験について以下に記載する。
【０１９５】
（光硬化速度評価実施例１）
光カチオン重合性化合物として、３’，４’−エポキシシクロヘキシルメチル−３，４−エポキシシクロヘキサンカルボキシレート（ダイセル社製、商品名：セロキサイド２０２１Ｐ、セロキサイドはダイセル社の登録商標）１００重量部に対して、光重合開始剤である４−イソブチルフェニル−４’−メチルフェニルヨードニウムヘキサフルオロフォスフェート（ビー・エー・エス・エフ社製、商品名イルガキュア２５０、「イルガキュア」はビー・エー・エス・エフ社の登録商標）２重量部、光カチオン重合増感剤として、合成実施例１で得られた９，１０−ビス(メトキシカルボニルメチレンオキシ)アントラセン１重量部を室温で混合し、光カチオン重合性組成物を調製した。この光重合性組成物について光ＤＳＣ測定を行ったところ、光照射開始から５分間の総発熱量は２５６ｍＪ／ｍｇであった。
【０１９６】
（光硬化速度評価実施例２）
光硬化速度評価実施例１の９，１０−ビス（メトキシカルボニルメチレンオキシ）アントラセンを合成実施例２と同様に得られた９，１０−ビス（エトキシカルボニルメチレンオキシ）アントラセンに変えた以外は光硬化速度実施評価例１と同様に光ＤＳＣ測定を行ったところ、光照射開始から５分間の総発熱量は２７３ｍＪ／ｍｇであった。
【０１９７】
（光硬化速度評価実施例３）
光硬化速度評価実施例１の９，１０−ビス（メトキシカルボニルメチレンオキシ）アントラセンを合成実施例３と同様に得られた９，１０−ビス（イソプロポキシカルボニルメチレンオキシ）アントラセンに変えた以外は光硬化速度実施評価例１と同様に光ＤＳＣ測定を行ったところ、光照射開始から５分間の総発熱量は２６２ｍＪ／ｍｇであった。
【０１９８】
（光硬化速度評価実施例４）
光硬化速度評価実施例１の９，１０−ビス（メトキシカルボニルメチレンオキシ）アントラセンを合成実施例４と同様に得られた９，１０−ビス（ｔｅｒｔ−ブトキシカルボニルメチレンオキシ）アントラセンに変えた以外は光硬化速度実施評価例１と同様に光ＤＳＣ測定を行ったところ、光照射開始から５分間の総発熱量は２８４ｍＪ／ｍｇであった。
【０１９９】
（光硬化速度評価実施例５）
光硬化速度評価実施例１の９，１０−ビス（メトキシカルボニルメチレンオキシ）アントラセンを合成実施例５と同様に得られた９，１０−ビス（ｎ−ブトキシカルボニルメチレンオキシ）アントラセンに変えた以外は光硬化速度実施評価例１と同様に光ＤＳＣ測定を行ったところ、光照射開始から５分間の総発熱量は２４８ｍＪ／ｍｇであった。
【０２００】
（光硬化速度評価実施例６）
光硬化速度評価実施例１の９，１０−ビス（メトキシカルボニルメチレンオキシ）アントラセンを合成実施例６と同様に得られた９，１０−ビス（メトキシカルボニルメチルメチレンオキシ）アントラセンに変えた以外は光硬化速度実施評価例１と同様に光ＤＳＣ測定を行ったところ、光照射開始から５分間の総発熱量は２２６ｍＪ／ｍｇであった。
【０２０１】
（光硬化速度評価実施例７）
光硬化速度評価実施例１の９，１０−ビス（メトキシカルボニルメチレンオキシ）アントラセンを合成実施例７と同様に得られた９，１０−ビス（エトキシカルボニルプロピレンオキシ）アントラセンに変えた以外は光硬化速度実施評価例１と同様に光ＤＳＣ測定を行ったところ、光照射開始から５分間の総発熱量は３０８ｍＪ／ｍｇであった。
【０２０２】
（光硬化速度評価実施例８）
光硬化速度評価実施例１の９，１０−ビス（メトキシカルボニルメチレンオキシ）アントラセンを合成実施例８と同様に得られた９，１０−ビス（エトキシカルボニルブチレンオキシ）アントラセンに変えた以外は光硬化速度実施評価例１と同様に光ＤＳＣ測定を行ったところ、光照射開始から５分間の総発熱量は２８５ｍＪ／ｍｇであった。
【０２０３】
（光硬化速度評価実施例９）
光硬化速度評価実施例１の９，１０−ビス（メトキシカルボニルメチレンオキシ）アントラセンを合成実施例９と同様に得られた２−エチル−９，１０−ビス（イソプロポキシカルボニルメチレンオキシ）アントラセンに変えた以外は光硬化速度実施評価例１と同様に光ＤＳＣ測定を行ったところ、光照射開始から５分間の総発熱量は２６０ｍＪ／ｍｇであった。
【０２０４】
（光硬化速度評価実施例１７）
光硬化速度評価実施例１の９，１０−ビス（メトキシカルボニルメチレンオキシ）アントラセンを合成実施例１１と同様に得られた９，１０−ビス（プロポキシカルボニルメトキシ）アントラセンに変えた以外は光硬化速度実施評価例１と同様に光ＤＳＣ測定を行ったところ、光照射開始から５分間の総発熱量は２５９ｍＪ／ｍｇであった。
【０２０５】
（光硬化速度評価実施例１８）
光硬化速度評価実施例１の９，１０−ビス（メトキシカルボニルメチレンオキシ）アントラセンを合成実施例１３と同様に得られた９，１０−ビス（２−ヒドロキシエトキシカルボニルメトキシ）アントラセンに変えた以外は光硬化速度実施評価例１と同様に光ＤＳＣ測定を行ったところ、光照射開始から５分間の総発熱量は２３７ｍＪ／ｍｇであった。
【０２０６】
（光硬化速度評価比較例１）
光カチオン重合性化合物として３’，４’−エポキシシクロヘキシルメチル−３，４−エポキシシクロヘキサンカルボキシレート（ダイセル社製、商品名：セロキサイド２０２１Ｐ、セロキサイドはダイセル社の登録商標）１００重量部に対して、光重合開始剤である（４−メチルフェニル）［４−（２−メチルプロピル）フェニル］ヨードニウム−ヘキサフルオロフォスフェート（ビー・エー・エス・エフ社製、商品名イルガキュア２５０、「イルガキュア」はビー・エー・エス・エフ社の登録商標）２重量部を室温で混合し、光カチオン重合性組成物を調製した。この光重合性組成物について光ＤＳＣ測定を行ったところ、光照射開始から５分間の総発熱量は３ｍＪ／ｍｇであった。
【０２０７】
（光硬化速度評価比較例２）
光硬化速度評価実施例１の９，１０−ビス（メトキシカルボニルメチレンオキシ）アントラセンの代わりに公知の光重合増感剤である９，１０−ジブトキシアントラセンを使用すること以外は光硬化速度実施評価例１と同様に光ＤＳＣ測定を行ったところ、光照射開始から５分間の総発熱量は２３０ｍＪ／ｍｇであった。
【０２０８】
（光硬化速度評価比較例３）
光硬化速度評価実施例１の９，１０−ビス（メトキシカルボニルメチレンオキシ）アントラセンの代わりに公知の光重合増感剤である９，１０−ビス（オクタノイルオキシ）アントラセンを使用すること以外は光硬化速度実施評価例１と同様に光ＤＳＣ測定を行ったところ、光照射開始から５分間の総発熱量は２３４ｍＪ／ｍｇであった。
【０２０９】
光硬化速度評価実施例１〜９、１７、１８と光硬化速度評価比較例１〜３の結果を表１にまとめた。
【０２１０】
【表１】
2019073501.tif 000023
【０２１１】
次に、本発明のエステル基を有する９，１０−ビス（アルコキシカルボニルアルキレンオキシ）アントラセン化合物を光ラジカル重合増感剤とするラジカル重合性組成物の光重合性能評価試験について以下に記載する。
【０２１２】
（光硬化速度評価実施例１０）
光ラジカル重合性化合物として、トリメチロールプロパントリアクリレート１００重量部に対して、光重合開始剤である１−ヒドロキシシクロヘキシルフェニルケトン２重量部、光ラジカル重合増感剤として、合成実施例１で得られた９，１０−ビス（メトキシカルボニルメチレンオキシ）アントラセン１重量部を室温で混合し、光ラジカル重合性組成物を調製した。この光重合性組成物について光ＤＳＣ測定を行ったところ、光照射開始から５分間の総発熱量は４１９ｍＪ／ｍｇであった。
【０２１３】
（光硬化速度評価実施例１１）
光硬化速度評価実施例１０の９，１０−ビス（メトキシカルボニルメチレンオキシ）アントラセンを合成実施例２と同様に得られた９，１０−ビス（エトキシカルボニルメチレンオキシ）アントラセンに変えた以外は光硬化速度評価実施例１０と同様に光ＤＳＣ測定を行ったところ、光照射開始から５分間の総発熱量は４６５ｍＪ／ｍｇであった。
【０２１４】
（光硬化速度評価実施例１２）
光硬化速度評価実施例１０の９，１０−ビス（メトキシカルボニルメチレンオキシ）アントラセンを実施例３と同様に得られた９，１０−ビス（イソプロポキシカルボニルメチレンオキシ）アントラセンに変えた以外は光硬化速度評価実施例１０と同様に光ＤＳＣ測定を行ったところ、光照射開始から５分間の総発熱量は４０９ｍＪ／ｍｇであった。
【０２１５】
（光硬化速度評価実施例１３）
光硬化速度評価実施例１０の９，１０−ビス（メトキシカルボニルメチレンオキシ）アントラセンを実施例４と同様に得られた９，１０−ビス（ｔｅｒｔ−ブトキシカルボニルメチレンオキシ）アントラセンに変えた以外は光硬化速度評価実施例１０と同様に光ＤＳＣ測定を行ったところ、光照射開始から５分間の総発熱量は４４３ｍＪ／ｍｇであった。
【０２１６】
（光硬化速度評価実施例１４）
光硬化速度評価実施例１０の９，１０−ビス（メトキシカルボニルメチレンオキシ）アントラセンを実施例５と同様に得られた９，１０−ビス（ｎ−ブトキシカルボニルメチレンオキシ）アントラセンに変えた以外は光硬化速度評価実施例１０と同様に光ＤＳＣ測定を行ったところ、光照射開始から５分間の総発熱量は３３６ｍＪ／ｍｇであった。
【０２１７】
（光硬化速度評価実施例１５）
光硬化速度評価実施例１０の９，１０−ビス（メトキシカルボニルメチレンオキシ）アントラセンを実施例６と同様に得られた９，１０−ビス（メトキシカルボニルメチルメチレンオキシ）アントラセンに変えた以外は光硬化速度評価実施例１０と同様に光ＤＳＣ測定を行ったところ、光照射開始から５分間の総発熱量は５５２ｍＪ／ｍｇであった。
【０２１８】
（光硬化速度評価実施例１６）
光硬化速度評価実施例１０の９，１０−ビス（メトキシカルボニルメチレンオキシ）アントラセンを実施例９と同様に得られた２−エチル−９,１０−ビス（イソプロポキシカルボニルメチレンオキシ）アントラセンに変えた以外は光硬化速度評価実施例１０と同様に光ＤＳＣ測定を行ったところ、光照射開始から５分間の総発熱量は４４１ｍＪ／ｍｇであった。
【０２１９】
（光硬化速度評価実施例１９）
光硬化速度評価実施例１０の９，１０−ビス（メトキシカルボニルメチレンオキシ）アントラセンを実施例１１と同様に得られた９，１０−ビス（プロポキシカルボニルメトキシ）アントラセンに変えた以外は光硬化速度評価実施例１０と同様に光ＤＳＣ測定を行ったところ、光照射開始から５分間の総発熱量は３７９ｍＪ／ｍｇであった。
【０２２０】
（光硬化速度評価実施例２０）
光硬化速度評価実施例１０の９，１０−ビス（メトキシカルボニルメチレンオキシ）アントラセンを実施例１３と同様に得られた９，１０−ビス（２−ヒドロキシエトキシカルボニルメトキシ）アントラセンに変えた以外は光硬化速度評価実施例１０と同様に光ＤＳＣ測定を行ったところ、光照射開始から５分間の総発熱量は４２０ｍＪ／ｍｇであった。
【０２２１】
（光硬化速度評価比較例４）
光ラジカル重合性化合物として、トリメチロールプロパントリアクリレート１００重量部に対して、光重合開始剤である１−ヒドロキシシクロヘキシルフェニルケトン２重量部を室温で混合し、光ラジカル重合性組成物を調製した。この光重合性組成物について光ＤＳＣ測定を行ったところ、光照射開始から５分間の総発熱量は１６６ｍＪ／ｍｇであった。
【０２２２】
（光硬化速度評価比較例５）
光硬化速度評価実施例１０の９，１０−ビス（メトキシカルボニルメチレンオキシ）アントラセンを公知の光重合増感剤である９，１０−ジブトキシアントラセンを使用すること以外は光硬化速度評価実施例１０と同様に光ＤＳＣ測定を行ったところ、光照射開始から５分間の総発熱量は２１２ｍＪ／ｍｇであった。
【０２２３】
（光硬化速度評価比較例６）
光硬化速度評価実施例１０の９，１０−ビス（メトキシカルボニルメチレンオキシ）アントラセンを公知の光重合増感剤である９，１０−ビス（オクタノイルオキシ）アントラセンを使用すること以外は光硬化速度評価実施例１０と同様に光ＤＳＣ測定を行ったところ、光照射開始から５分間の総発熱量は２９８ｍＪ／ｍｇであった。
【０２２４】
光硬化速度評価実施例１０〜１６、１９、２０と光硬化速度評価比較例４〜６の結果を表２にまとめた。
【０２２５】
【表２】
2019073501.tif 000024
【０２２６】
光硬化速度評価実施例１〜９、１７、１８及び光硬化速度評価比較例１の結果を比較することにより明らかなように、光カチオン重合において本発明のエステル基を有する９，１０−ビス（アルコキシカルボニルアルキレンオキシ）アントラセン化合物を光重合増感剤として添加することにより、総発熱量が増加しており、著しく重合反応を促進していることがわかる。また、光硬化速度評価実施例１０〜１６、１９、２０及び光硬化速度評価比較例４の結果を比較することにより明らかなように、光ラジカル重合においても本発明のエステル基を有する９，１０−ビス（アルコキシカルボニルアルキレンオキシ）アントラセン化合物を添加することにより、同様に総発熱量が増加しており、著しく重合反応を促進していることがわかる。すなわち、本発明のエステル基を有する９，１０−ビス（アルコキシカルボニルアルキレンオキシ）アントラセン化合物は、光カチオン重合及び光ラジカル重合のいずれにおいても光重合増感効果を持つことが分かる。
【０２２７】
更に、光硬化速度評価実施例１〜９、１７、１８及び光硬化速度評価比較例２、３の結果を比較することにより明らかなように、光カチオン重合において本発明のエステル基を有する９，１０−ビス（アルコキシカルボニルアルキレンオキシ）アントラセン化合物は、公知の光重合増感剤である９，１０−ジブトキシアントラセン及び９，１０−ビス（オクタノイルオキシ）アントラセンと同等もしくはそれ以上の光重合増感効果を持つことがわかる。また、光硬化速度評価実施例１０〜１６、１９、２０及び光硬化速度評価比較例５，６の結果を比較することにより明らかなように、光ラジカル重合においても本発明のエステル基を有する９，１０−ビス（アルコキシカルボニルアルキレンオキシ）アントラセン化合物は、同様に公知の光重合増感剤である９，１０−ジブトキシアントラセン及び９，１０−ビス（オクタノイルオキシ）アントラセンと同等もしくはそれ以上の光重合増感効果を持つことがわかる。すなわち、本発明のエステル基を有する９，１０−ビス（アルコキシカルボニルアルキレンオキシ）アントラセン化合物は、光カチオン重合及び光ラジカル重合のいずれにおいても公知の光重合増感剤である９，１０−ジブトキシアントラセンと同等もしくはそれ以上の光重合増感効果を持つことが分かる。
【０２２８】
（光カチオン重合における耐マイグレーション性の評価実施例）
（耐マイグレーション性評価実施例１）
エポキシ光カチオン重合性化合物として、３’，４’−エポキシシクロヘキシルメチル−３，４−エポキシシクロヘキサンカルボキシレート（ダイセル社製セロキサイド２０２１Ｐ）１００部に対し、光重合増感剤として合成実施例１と同様の方法で合成した９，１０−ビス（メトキシカルボニルメチレンオキシ）アントラセン１部を混合し、調製した組成物をポリエステルフィルム上で膜厚が１２ミクロンになるようにバーコーターを用いて塗布した。次いで、得られた塗布物上に低密度ポリエチレンフィルム（膜厚３０ミクロン）を被せて、暗所で一日間保管したもの、七日間保管したものを、それぞれ保管後、ポリエチレンフィルムを剥がし、ポリエチレンフィルムをアセトンで洗い乾燥した後、フィルムのＵＶスペクトルを測定し、２６０ｎｍの吸光度を測定した。得られた９，１０−ビス（メトキシカルボニルメチレンオキシ）アントラセンに起因する吸光度を９，１０−ジブトキシアントラセン換算した。吸光度は、一日保管後０．０１５、七日保管後０．００３であった。
【０２２９】
（耐マイグレーション性評価実施例２）
光重合増感剤として、９，１０−ビス（メトキシカルボニルメチレンオキシ）アントラセンの代わりに合成実施例２と同様の方法で合成した９，１０−ビス（エトキシカルボニルメチレンオキシ）アントラセンを使用すること以外は耐マイグレーション性評価実施例１と同様にして試験した。アセトン洗いしたポリエチレンフィルムの２６０ｎｍの吸光度を測定した結果、９，１０−ビス（エトキシカルボニルメチレンオキシ）アントラセンに起因する吸光度を９，１０−ジブトキシアントラセン換算した値は、一日保管後０．００７、七日保管後０．００７であった。
【０２３０】
（耐マイグレーション性評価実施例３）
光重合増感剤として、９，１０−ビス（メトキシカルボニルメチレンオキシ）アントラセンの代わりに合成実施例３と同様の方法で合成した９，１０−ビス（イソプロポキシカルボニルメチレンオキシ）アントラセンを使用すること以外は耐マイグレーション性評価実施例１と同様にして試験した。アセトン洗いしたポリエチレンフィルムの２６０ｎｍの吸光度を測定した結果、９，１０−ビス（イソプロポキシカルボニルメチレンオキシ）アントラセンに起因する吸光度を９，１０−ジブトキシアントラセン換算した値は、一日保管後０．００７、七日保管後０．００７であった。
【０２３１】
（耐マイグレーション性評価実施例４）
光重合増感剤として、９，１０−ビス（メトキシカルボニルメチレンオキシ）アントラセンの代わりに合成実施例４と同様の方法で合成した９，１０−ビス（ｔｅｒｔ−ブトキシカルボニルメチレンオキシ）アントラセンを使用すること以外は耐マイグレーション性評価実施例１と同様にして試験した。アセトン洗いしたポリエチレンフィルムの２６０ｎｍの吸光度を測定した結果、９，１０−ビス（ｔｅｒｔ−ブトキシカルボニルメチレンオキシ）アントラセンに起因する吸光度を９，１０−ジブトキシアントラセン換算した値は、一日保管後０．０１０、七日保管後０．０１４であった。
【０２３２】
（耐マイグレーション性評価実施例５）
光重合増感剤として、９，１０−ビス（メトキシカルボニルメチレンオキシ）アントラセンの代わりに合成実施例５と同様の方法で合成した９，１０−ビス（ｎ−ブトキシカルボニルメチレンオキシ）アントラセンを使用すること以外は耐マイグレーション性評価実施例１と同様にして試験した。アセトン洗いしたポリエチレンフィルムの２６０ｎｍの吸光度を測定した結果、９，１０−ビス（ｎ−ブトキシカルボニルメチレンオキシ）アントラセンに起因する吸光度を９，１０−ジブトキシアントラセン換算した値は、一日保管後０．０１１、七日保管後０．００７であった。
【０２３３】
（耐マイグレーション性評価実施例６）
光重合増感剤として、９，１０−ビス（メトキシカルボニルメチレンオキシ）アントラセンの代わりに合成実施例６と同様の方法で合成した９，１０−ビス（メトキシカルボニルメチルメチレンオキシ）アントラセンを使用すること以外は耐マイグレーション性評価実施例１と同様にして試験した。アセトン洗いしたポリエチレンフィルムの２６０ｎｍの吸光度を測定した結果、９，１０−ビス（メトキシカルボニルメチルメチレンオキシ）アントラセンに起因する吸光度を９，１０−ジブトキシアントラセン換算した値は、一日保管後０．００７、七日保管後０．００３であった。
【０２３４】
（耐マイグレーション性評価実施例７）
光重合増感剤として、９，１０−ビス（メトキシカルボニルメチレンオキシ）アントラセンの代わりに合成実施例７と同様の方法で合成した９，１０−ビス（エトキシカルボニルプロピレンオキシ）アントラセンを使用すること以外は耐マイグレーション性評価実施例１と同様にして試験した。アセトン洗いしたポリエチレンフィルムの２６０ｎｍの吸光度を測定した結果、９，１０−ビス（エトキシカルボニルプロピレンオキシ）アントラセンに起因する吸光度を９，１０−ジブトキシアントラセン換算した値は、一日保管後０．０１５、七日保管後０．０１３であった。
【０２３５】
（耐マイグレーション性評価実施例８）
光重合増感剤として、９，１０−ビス（メトキシカルボニルメチレンオキシ）アントラセンの代わりに合成実施例８と同様の方法で合成した９，１０−ビス（エトキシカルボニルブチレンオキシ）アントラセンを使用すること以外は耐マイグレーション性評価実施例１と同様にして試験した。アセトン洗いしたポリエチレンフィルムの２６０ｎｍの吸光度を測定した結果、９，１０−ビス（エトキシカルボニルブチレンオキシ）アントラセンに起因する吸光度を９，１０−ジブトキシアントラセン換算した値は、一日保管後０．０１２、七日保管後０．０１０であった。
【０２３６】
（耐マイグレーション性評価実施例９）
光重合増感剤として、９，１０−ビス（メトキシカルボニルメチレンオキシ）アントラセンの代わりに合成実施例９と同様の方法で合成した２−エチル−９，１０−ビス（イソプロポキシカルボニルメチレンオキシ）アントラセンを使用すること以外は耐マイグレーション性評価実施例１と同様にして試験した。アセトン洗いしたポリエチレンフィルムの２６０ｎｍの吸光度を測定した結果、２−エチル−９，１０−ビス（イソプロポキシカルボニルメチレンオキシ）アントラセンに起因する吸光度を９，１０−ジブトキシアントラセン換算した値は、一日保管後０．０１５、七日保管後０．０１５であった。
【０２３７】
（耐マイグレーション性評価比較例１）
光重合増感剤として、９，１０−ビス（メトキシカルボニルメチレンオキシ）アントラセンの代わりに公知の光重合増感剤である９，１０−ジブトキシアントラセンを使用すること以外は耐マイグレーション性評価実施例１と同様に調製した。アセトン洗いしたポリエチレンフィルムの２６０ｎｍの吸光度を測定した結果、９，１０−ジブトキシアントラセンの吸光度は、一日保管後０．７３７、七日保管後０．８４３であった。
【０２３８】
耐マイグレーション性評価実施例１〜９と耐マイグレーション性評価比較例１の結果を表３にまとめた。
【０２３９】
【表３】
2019073501.tif 000025
【０２４０】
（光ラジカル重合における組成物の耐マイグレーション性の評価実施例）
（耐マイグレーション性評価実施例１０）
光ラジカル重合性化合物として、トリメチロールプロパントリアクリレート１００部、光ラジカル重合増感剤として、合成実施例１と同様の方法で合成した９，１０−ビス（メトキシカルボニルメチレンオキシ）アントラセン１部を混合し、調製した組成物をポリエステルフィルム上で膜厚が１２ミクロンになるようにバーコーターを用いて塗布した。次いで、得られた塗布物上に低密度ポリエチレンフィルム（膜厚３０ミクロン）を被せて、暗所で一日間保管したものと七日間保管したものを調製し、それぞれ保管後、被せたポリエチレンフィルムを剥がし、ポリエチレンフィルムをアセトンで洗い、乾燥した後、当該ポリエチレンフィルムのＵＶスペクトルを測定し、２６０ｎｍの吸光度を測定したが、９，１０−ビス（メトキシカルボニルメチレンオキシ）アントラセンに起因する吸収は、一日保管後０．０１５、七日保管後０．０１６であった。
【０２４１】
（耐マイグレーション性評価実施例１１）
９，１０−ビス（メトキシカルボニルメチレンオキシ）アントラセンの代わりに合成実施例２と同様の方法で合成した９，１０−ビス（エトキシカルボニルメチレンオキシ）アントラセンを使用すること以外は耐マイグレーション性評価実施例１０と同様に調製して試験した。アセトン洗いしたポリエチレンフィルムの２６０ｎｍの吸光度を測定したが、９，１０−ビス（エトキシカルボニルメチレンオキシ）アントラセンに起因する吸収は、一日保管後０．０１４、七日保管後０．０１５であった。
【０２４２】
（耐マイグレーション性評価実施例１２）
９，１０−ビス（メトキシカルボニルメチレンオキシ）アントラセンの代わりに合成実施例３と同様の方法で合成した９，１０−ビス（イソプロポキシカルボニルメチレンオキシ）アントラセンを使用すること以外は耐マイグレーション性評価実施例１０と同様に調製して試験した。アセトン洗いしたポリエチレンフィルムの２６０ｎｍの吸光度を測定したが、９，１０−ビス（イソプロポキシカルボニルメチレンオキシ）アントラセンに起因する吸収は、一日保管後０．０２４、七日保管後０．０２２であった。
【０２４３】
（耐マイグレーション性評価実施例１３）
９，１０−ビス（メトキシカルボニルメチレンオキシ）アントラセンの代わりに合成実施例４と同様の方法で合成した９，１０−ビス（ｔｅｒｔ−ブトキシカルボニルメチレンオキシ）アントラセンを使用すること以外は耐マイグレーション性評価実施例１０と同様に調製して試験した。アセトン洗いしたポリエチレンフィルムの２６０ｎｍの吸光度を測定したが、９，１０−ビス（ｔｅｒｔ−ブトキシカルボニルメチレンオキシ）アントラセンに起因する吸収は、一日保管後０．０３７、七日保管後０．０３３であった。
【０２４４】
（耐マイグレーション性評価実施例１４）
９，１０−ビス（メトキシカルボニルメチレンオキシ）アントラセンの代わりに合成実施例５と同様の方法で合成した９，１０−ビス（ｎ−ブトキシカルボニルメチレンオキシ）アントラセンを使用すること以外は耐マイグレーション性評価実施例１０と同様に調製して試験した。アセトン洗いしたポリエチレンフィルムの２６０ｎｍの吸光度を測定したが、９，１０−ビス（ｎ−ブトキシカルボニルメチレンオキシ）アントラセンに起因する吸収は、一日保管後０．０２２、七日保管後０．０１５であった。
【０２４５】
（耐マイグレーション性評価実施例１５）
９，１０−ビス（メトキシカルボニルメチレンオキシ）アントラセンの代わりに合成実施例６と同様の方法で合成した９，１０−ビス（メトキシカルボニルメチルメチレンオキシ）アントラセンを使用すること以外は耐マイグレーション性評価実施例１０と同様に調製して試験した。アセトン洗いしたポリエチレンフィルムの２６０ｎｍの吸光度を測定したが、９，１０−ビス（メトキシカルボニルメチルメチレンオキシ）アントラセンに起因する吸収は、一日保管後０．００７、七日保管後０．００４であった。
【０２４６】
（耐マイグレーション性評価実施例１６）
９，１０−ビス（メトキシカルボニルメチレンオキシ）アントラセンの代わりに合成実施例７と同様の方法で合成した９，１０−ビス（エトキシカルボニルプロピレンオキシ）アントラセンを使用すること以外は耐マイグレーション性評価実施例１０と同様に調製して試験した。アセトン洗いしたポリエチレンフィルムの２６０ｎｍの吸光度を測定したが、９，１０−ビス（エトキシカルボニルプロピレンオキシ）アントラセンに起因する吸収は、一日保管後０．０３２、七日保管後０．０３０であった。
【０２４７】
（耐マイグレーション性評価実施例１７）
９，１０−ビス（メトキシカルボニルメチレンオキシ）アントラセンの代わりに合成実施例８と同様の方法で合成した９，１０−ビス（エトキシカルボニルブチレンオキシ）アントラセンを使用すること以外は耐マイグレーション性評価実施例１０と同様に調製して試験した。アセトン洗いしたポリエチレンフィルムの２６０ｎｍの吸光度を測定したが、９，１０−ビス（エトキシカルボニルブチレンオキシ）アントラセンに起因する吸収は、一日保管後０．０２２、七日保管後０．０２１であった。
【０２４８】
（耐マイグレーション性評価実施例１８）
９，１０−ビス（メトキシカルボニルメチレンオキシ）アントラセンの代わりに合成実施例９と同様の方法で合成した２−エチル−９，１０−ビス（イソプロポキシカルボニルメチレンオキシ）アントラセンを使用すること以外は耐マイグレーション性評価実施例１０と同様に調製して試験した。アセトン洗いしたポリエチレンフィルムの２６０ｎｍの吸光度を測定したが、２−エチル−９，１０−ビス（イソプロポキシカルボニルメチレンオキシ）アントラセンに起因する吸収は、一日保管後０．０３１、七日保管後０．０３２であった。
【０２４９】
（マイグレーション比較例２）
９，１０−ビス（メトキシカルボニルメチレンオキシ）アントラセンの代わりに公知の光ラジカル増感剤である９，１０−ジブトキシアントラセンを使用すること以外は耐マイグレーション性評価実施例１０と同様にして試験した。アセトン洗いしたポリエチレンフィルムの２６０ｎｍの吸光度を測定した結果、得られた９，１０−ジブトキシアントラセンの吸光度は、一日保管後１．６６１、七日後１．７４１であった。
【０２５０】
耐マイグレーション性評価実施例１０〜１８と耐マイグレーション性評価比較例２の結果を表４にまとめた。
【０２５１】
【表４】
2019073501.tif 000026
【０２５２】
耐マイグレーション性評価実施例１から９と耐マイグレーション性評価比較例１を比較することにより明らかなように、光カチオン重合性組成物中において、公知の光カチオン重合増感剤である９，１０−ジブトキシアントラセンは該光カチオン重合性組成物の上に被せたフィルムにかなりの程度移行しているのに対して、本願の９，１０−ビス（メトキシカルボニルメチレンオキシ）アントラセン化合物は、いずれの場合もその移行程度は極めて低く、耐マイグレーション性に優れているといえる。
【０２５３】
一方、耐マイグレーション性評価実施例１０から１８と耐マイグレーション性評価比較例２を比較することにより明らかなように、光ラジカル重合性組成物中においても、公知の光ラジカル重合増感剤である９，１０−ジブトキシアントラセンは、光ラジカル重合性組成物の上に被せたフィルムにかなりの程度移行しているのに対して、本願の９，１０−ビス（メトキシカルボニルメチレンオキシ）アントラセン化合物は、いずれの場合もその移行程度は極めて低く、耐マイグレーション性に優れているといえる。
【０２５４】
以上の結果より、本発明のエステル基を有する９，１０−ビス（アルコキシカルボニルアルキレンオキシ）アントラセン化合物は、光カチオン重合及び光ラジカル重合において、公知の光重合増感剤である９，１０−ジブトキシアントラセン化合物と比較して、同等の光重合増感能を有するだけでなく、極性のエステル基を持つ構造のため、耐マイグレーション性が高い優れた化合物であり、光重合増感剤として極めて有用な化合物であることがわかる。